"一般式1で表される繰返し構造単位[A]と一般式2で表される繰返し構造単位[B]がモル比[A]/[B]=10/90~90/10で構成される開環メタセシス重合体溶液を一般式3で表される有機金属錯体に対して2モル倍以上の一酸化炭素と接触させた有機金属錯体で主鎖の二重結合を水素添加する開環メタセシス重合体水素添加物の製造方法。1式中、R1~R4のうち少なくとも一つが、炭素数2~20のアルコキシカルボニル、炭素数3~20のアルコキシアルキルオキシカルボニル、または炭素数4~20のアルコキシカルボニルアルキルオキシカルボニルから選ばれ、その他は、水素、炭素数1~20のアルキル、炭素数1~20のアルコキシ、炭素数2~20のアルコキシアルキル、炭素数6~20のアリールオキシカルボニルから選ばれる。また、X1は-O-、または-CR5R6-からR5、R6は水素、炭素数1~20のアルキルを表す選ばれ、同一でも異なってもよい。また、jは0または1から選ばれる。2式中、R7~R10はそれぞれ独立に、水素または炭素数1~10のアルキルから選ばれ、また、X2は-O-、または-CR11R12-からR11、R12は水素、炭素数1~20のアルキルを表す選ばれる。MQkZm3式中、Mはルテニウム原子またはオスミウム原子を表し、Qはハロゲン原子を表し、フッ素、塩素、臭素、またはヨウ素から選ばれ、ZはPR’1R’2R’3Pはリン原子を示し、R’1R’2R’3はそれぞれ同一もしくは異なる直鎖、分岐または環状のアルキル基、アルケニル基、アリール基、アルコキシ基またはアリロキシ基を示す。で表される有機リン化合物を表し、kは1~4の整数、mは2~4の整数であり、かつ、kmは4~6の整数である。繰り返し構造単位[A]、[B]で構成される開環メタセシス重合体のX1とX2のいずれか1つが-O-であり、その他が-CH2-である請求項1に記載の開環メタセシス重合体水素添加物の製造方法。一般式3で表される有機金属錯体と、接触させる一酸化炭素のモル比が、2~1000である請求項1または請求項2に記載の開環メタセシス重合体水素添加物の製造方法。前記開環メタセシス重合体水素添加物が、フォトレジスト用ベースポリマーである請求項1~3のいずれかに記載の開環メタセシス重合体水素添加物の製造方法。本発明は、以下に示される。本発明は、一般式1で表される繰返し構造単位[A]と一般式2で表される繰返し構造単位[B]がモル比[A]/[B]=10/90~90/10で構成される開環メタセシス重合体溶液を一般式3で表される有機金属錯体に対して2モル倍以上の一酸化炭素と接触させた有機金属錯体で主鎖の二重結合を水素添加する開環メタセシス重合体水素添加物の製造方法である。本発明において、一般式1で表される繰返し構造単位[A]は、次式で表される。1式中、R1~R4のうち少なくとも一つが、炭素数2~20のアルコキシカルボニル、炭素数3~20のアルコキシアルキルオキシカルボニル、または炭素数4~20のアルコキシカルボニルアルキルオキシカルボニルから選ばれ、その他は、水素、炭素数1~20のアルキル、炭素数1~20のアルコキシ、炭素数2~20のアルコキシアルキル、炭素数6~20のアリールオキシカルボニルから選ばれる。また、X1は-O-、または-CR5R6-からR5、R6は水素、炭素数1~20のアルキルを表す選ばれ、同一でも異なってもよい。また、jは0または1から選ばれる。さらに詳しくは、一般式1において、R1~R4のうち少なくとも一つが、炭素数2~20のアルコキシカルボニルとしては、例えば、メトキシカルボニル、エトキシカルボニル、n-プロポキシカルボニル、イソプロポキシカルボニル、n-ブトキシカルボニル、イソブトキシカルボニル、tert-ブトキシカルボニル、シクロペンチルオキシカルボニル、シクロヘキシルオキシカルボニル、シクロオクチルオキシカルボニル、ノルボニルオキシカルボニル、1-メチルシクロペンチルオキシカルボニル、1-エチルシクロペンチルオキシカルボニル、1-メチルノルボニルオキシカルボニル、1-エチルノルボニルオキシカルボニル、テトラヒドロフラン-2-イルオキシカルボニル、およびテトラヒドロピラン-2-イルオキシカルボニル、1-アダマンチルオキシカルボニル、2-アダマンチルオキシカルボニル等があげられる。また、炭素数3~20のアルコキシアルキルオキシカルボニルとしては、例えば、メトキシメチルオキシカルボニル、エトキシメチルオキシカルボニル、n-プロポキシメチルオキシカルボニル、イソプロポキシメチルオキシカルボニル、n-ブトキシメチルオキシカルボニル、イソブトキシメチルオキシカルボニル、tert-ブトキシメチルオキシカルボニル、シクロペンチルオキシメチルオキシカルボニル、シクロヘキシルオキシメチルオキシカルボニル、シクロオクチルオキシメチルオキシカルボニル、ノルボニルオキシメチルオキシカルボニル、1-メチルシクロペンチルオキシメチルオキシカルボニル、1-エチルシクロペンチルオキシメチルオキシカルボニル、1-メチルノルボニルオキシメチルオキシカルボニル、1-エチルノルボニルオキシメチルオキシカルボニル、1-エトキシプロピルオキシメチルオキシカルボニル、1-エトキシ-1-メチルエチルオキシメチルオキシカルボニル、テトラヒドロフラン-2-イルオキシメチルオキシカルボニル、およびテトラヒドロピラン-2-イルオキシメチルオキシカルボニル、1-アダマンチルオキシメチルオキシカルボニル、2-アダマンチルオキシメチルオキシカルボニル等があげられる。さらに、炭素数4~20のアルコキシカルボニルアルキルオキシカルボニルとしては、例えば、メトキシカルボニルメチルオキシカルボニル、エトキシカルボニルメチルオキシカルボニル、n-プロポキシカルボニルメチルオキシカルボニル、イソプロポキシカルボニルメチルオキシカルボニル、n-ブトキシカルボニルメチルオキシカルボニル、イソブトキシカルボニルメチルオキシカルボニル、tert-ブトキシカルボニルメチルオキシカルボニル、シクロペンチルオキシカルボニルメチルオキシカルボニル、シクロヘキシルオキシカルボニルメチルオキシカルボニル、シクロオクチルオキシカルボニルメチルオキシカルボニル、ノルボニルオキシカルボニルメチルオキシカルボニル、1-メチルシクロペンチルオキシカルボニルメチルオキシカルボニル、1-エチルシクロペンチルオキシカルボニルメチルオキシカルボニル、1-メチルノルボニルオキシカルボニルメチルオキシカルボニル、1-エチルノルボニルオキシカルボニルメチルオキシカルボニル、1-エトキシプロピルオキシカルボニルメチルオキシカルボニル、1-エトキシ-1-メチルエチルオキシカルボニルメチルオキシカルボニル、テトラヒドロフラン-2-イルオキシカルボニルメチルオキシカルボニル、およびテトラヒドロピラン-2-イルオキシカルボニルメチルオキシカルボニル、1-アダマンチルオキシカルボニルメチルオキシカルボニル、2-アダマンチルオキシカルボニルメチルオキシカルボニル等があげられる。これらR1~R4のうち少なくとも一つが、露光時に感光剤、即ち、酸発生剤から発生する酸により分解される基を含んでおり、露光後、それらがカルボン酸に変化し、アルカリ水溶液の可溶化することが好ましい。具体的には、上記のうちtert-ブトキシカルボニル、シクロペンチルオキシカルボニル、ノルボニルオキシカルボニル、1-メチルシクロペンチルオキシカルボニル、1-エチルシクロペンチルオキシカルボニル、1-メチルノルボニルオキシカルボニル、1-エチルノルボニルオキシカルボニル、テトラヒドロフラン-2-イルオキシカルボニル、およびテトラヒドロピラン-2-イルオキシカルボニル、1-アダマンチルオキシカルボニル、2-アダマンチルオキシカルボニルが例示でき、また、メトキシメチルオキシカルボニル、エトキシメチルオキシカルボニル、n-プロポキシメチルオキシカルボニル、イソプロポキシメチルオキシカルボニル、n-ブトキシメチルオキシカルボニル、イソブトキシメチルオキシカルボニル、tert-ブトキシメチルオキシカルボニル、シクロペンチルオキシメチルオキシカルボニル、シクロヘキシルオキシメチルオキシカルボニル、シクロオクチルオキシメチルオキシカルボニル、ノルボニルオキシメチルオキシカルボニル、1-メチルシクロペンチルオキシメチルオキシカルボニル、1-エチルシクロペンチルオキシメチルオキシカルボニル、1-メチルノルボニルオキシメチルオキシカルボニル、1-エチルノルボニルオキシメチルオキシカルボニル、1-エトキシプロピルオキシメチルオキシカルボニル、1-エトキシ-1-メチルエチルオキシメチルオキシカルボニル、テトラヒドロフラン-2-イルオキシメチルオキシカルボニル、およびテトラヒドロピラン-2-イルオキシメチルオキシカルボニル、1-アダマンチルオキシメチルオキシカルボニル、2-アダマンチルオキシメチルオキシカルボニルが例示できる。さらに、メトキシカルボニルメチルオキシカルボニル、エトキシカルボニルメチルオキシカルボニル、n-プロポキシカルボニルメチルオキシカルボニル、イソプロポキシカルボニルメチルオキシカルボニル、n-ブトキシカルボニルメチルオキシカルボニル、イソブトキシカルボニルメチルオキシカルボニル、tert-ブトキシカルボニルメチルオキシカルボニル、シクロペンチルオキシカルボニルメチルオキシカルボニル、シクロヘキシルオキシカルボニルメチルオキシカルボニル、シクロオクチルオキシカルボニルメチルオキシカルボニル、ノルボニルオキシカルボニルメチルオキシカルボニル、1-メチルシクロペンチルオキシカルボニルメチルオキシカルボニル、1-エチルシクロペンチルオキシカルボニルメチルオキシカルボニル、1-メチルノルボニルオキシカルボニルメチルオキシカルボニル、1-エチルノルボニルオキシカルボニルメチルオキシカルボニル、1-エトキシプロピルオキシカルボニルメチルオキシカルボニル、1-エトキシ-1-メチルエチルオキシカルボニルメチルオキシカルボニル、テトラヒドロフラン-2-イルオキシカルボニルメチルオキシカルボニル、およびテトラヒドロピラン-2-イルオキシカルボニルメチルオキシカルボニル、1-アダマンチルオキシカルボニルメチルオキシカルボニル、2-アダマンチルオキシカルボニルメチルオキシカルボニルが例示できる。その他のR1~R4のとしては、水素、炭素数1~20のアルキル、炭素数1~20のアルコキシ、炭素数2~20のアルコキシアルキル、炭素数6~20のアリールオキシカルボニルからそれぞれ独立に選ばれ、炭素数1~20のアルキルとしては、例えば、メチル、エチル、プロピル、イソプロピル、n-ブチル、イソブチル、tert-ブチル、シクロペンチル、シクロヘキシル等があげられ、炭素数1~20のアルコキシとしては、例えば、メトキシ、エトキシ、nプロポキシ、イソプロポキシ、n-ブトキシ、tert-ブトキシまたはメントキシ等があげられ、炭素数2~20のアルコキシアルキルとしては、例えば、メトキシメチル、メトキシエチル、エトキシメチル、tert-ブトキシメチル、tert-ブトキシエチルまたはメトキシメンチル等が挙げられる。さらに、炭素数6~20のアリールオキシカルボニルとしては、例えば、フェノキシカルボニル、またはナフトキシカルボニル等があげられる。また、X1は-O-、または-CR5R6-からR5、R6は水素、炭素数1~20のアルキルを表す選ばれ、同一でも異なってもよい。jは0または1を表す。さらに、本発明において、一般式1で表される繰り返し構造単位の具体的な例のうち、X1が-CH2-、j=0である具体的な例としては、ポリ1-メトキシカルボニル-2,4-シクロペンチレンエチン、ポリ1-エトキシカルボニル-2,4-シクロペンチレンエチン、ポリ1-n-プロポキシカルボニル-2,4-シクロペンチレンエチン、ポリ1-イソプロポキシカルボニル-2,4-シクロペンチレンエチン、ポリ1-n-ブトキシカルボニル-2,4-シクロペンチレンエチン、ポリ1-イソブトキシカルボニル-2,4-シクロペンチレンエチン、ポリ1-tert-ブトキシカルボニル-2,4-シクロペンチレンエチン、ポリ1-シクロペンチルオキシカルボニル-2,4-シクロペンチレンエチン、ポリ1-シクロヘキシルオキシカルボニル-2,4-シクロペンチレンエチン、ポリ1-シクロオクチルオキシカルボニル-2,4-シクロペンチレンエチン、ポリ1-ノルボニルオキシカルボニル-2,4-シクロペンチレンエチン、ポリ1-1‘-メチルシクロペンチルオキシカルボニル-2,4-シクロペンチレンエチン、ポリ1-1‘-エチルシクロペンチルオキシカルボニル-2,4-シクロペンチレンエチン、ポリ1-1‘-メチルノルボニルオキシカルボニル-2,4-シクロペンチレンエチン、ポリ1-1‘-エチルノルボニルオキシカルボニル-2,4-シクロペンチレンエチン、ポリ1-テトラヒドロフラン-2‘-イルオキシカルボニル-2,4-シクロペンチレンエチン、ポリ1-テトラヒドロピラン-2‘-イルオキシカルボニル-2,4-シクロペンチレンエチン、ポリ1-1’-アダマンチルオキシカルボニル-2,4-シクロペンチレンエチン、ポリ1-2’-アダマンチルオキシカルボニル-2,4-シクロペンチレンエチン、また、ポリ1-メトキシメチルオキシカルボニル-2,4-シクロペンチレンエチン、ポリ1-エトキシメチルオキシカルボニル-2,4-シクロペンチレンエチン、ポリ1-n-プロポキシメチルオキシカルボニル-2,4-シクロペンチレンエチン、ポリ1-イソプロポキシメチルオキシカルボニル-2,4-シクロペンチレンエチン、ポリ1-n-ブトキシメチルオキシカルボニル-2,4-シクロペンチレンエチン、ポリ1-イソブトキシメチルオキシカルボニル-2,4-シクロペンチレンエチン、ポリ1-tert-ブトキシメチルオキシカルボニル-2,4-シクロペンチレンエチン、ポリ1-シクロペンチルオキシメチルオキシカルボニル-2,4-シクロペンチレンエチン、ポリ1-シクロヘキシルオキシメチルオキシカルボニル-2,4-シクロペンチレンエチン、ポリ1-シクロオクチルオキシメチルオキシカルボニル-2,4-シクロペンチレンエチン、ポリ1-ノルボニルオキシメチルオキシカルボニル-2,4-シクロペンチレンエチン、ポリ1-1‘-メチルシクロペンチルオキシメチルオキシカルボニル-2,4-シクロペンチレンエチン、ポリ1-1‘-エチルシクロペンチルオキシメチルオキシカルボニル-2,4-シクロペンチレンエチン、ポリ1-1’-メチルノルボニルオキシメチルオキシカルボニル-2,4-シクロペンチレンエチン、ポリ1-1‘-エチルノルボニルオキシメチルオキシカルボニル-2,4-シクロペンチレンエチン、ポリ1-1’-エトキシプロピルオキシメチルオキシカルボニル-2,4-シクロペンチレンエチン、ポリ1-1‘-エトキシ-1’-メチルエチルオキシメチルオキシカルボニル-2,4-シクロペンチレンエチン、ポリ1-テトラヒドロフラン-2‘-イルオキシメチルオキシカルボニル-2,4-シクロペンチレンエチン、ポリ1-テトラヒドロピラン-2’-イルオキシメチルオキシカルボニル-2,4-シクロペンチレンエチン、ポリ1-1‘-アダマンチルオキシメチルオキシカルボニル-2,4-シクロペンチレンエチン、ポリ1-2’-アダマンチルオキシメチルオキシカルボニル-2,4-シクロペンチレンエチン、さらに、ポリ1-メトキシカルボニルメチルオキシカルボニル-2,4-シクロペンチレンエチン、ポリ1-エトキシカルボニルメチルオキシカルボニル-2,4-シクロペンチレンエチン、ポリ1-n-プロポキシカルボニルメチルオキシカルボニル-2,4-シクロペンチレンエチン、ポリ1-イソプロポキシカルボニルメチルオキシカルボニル-2,4-シクロペンチレンエチン、ポリ1-n-ブトキシカルボニルメチルオキシカルボニル-2,4-シクロペンチレンエチン、ポリ1-イソブトキシカルボニルメチルオキシカルボニル-2,4-シクロペンチレンエチン、ポリ1-tert-ブトキシカルボニルメチルオキシカルボニル-2,4-シクロペンチレンエチン、ポリ1-シクロペンチルオキシカルボニルメチルオキシカルボニル-2,4-シクロペンチレンエチン、ポリ1-シクロヘキシルオキシカルボニルメチルオキシカルボニル-2,4-シクロペンチレンエチン、ポリ1-シクロオクチルオキシカルボニルメチルオキシカルボニル-2,4-シクロペンチレンエチン、ポリ1-ノルボニルオキシカルボニルメチルオキシカルボニル-2,4-シクロペンチレンエチン、ポリ1-1‘-メチルシクロペンチルオキシカルボニルメチルオキシカルボニル-2,4-シクロペンチレンエチン、ポリ1-1’-エチルシクロペンチルオキシカルボニルメチルオキシカルボニル-2,4-シクロペンチレンエチン、ポリ1-1‘-メチルノルボニルオキシカルボニルメチルオキシカルボニル-2,4-シクロペンチレンエチン、ポリ1-1’-エチルノルボニルオキシカルボニルメチルオキシカルボニル-2,4-シクロペンチレンエチン、ポリ1-1‘-エトキシプロピルオキシカルボニルメチルオキシカルボニル-2,4-シクロペンチレンエチン、ポリ1-1’-エトキシ-1‘-メチルエチルオキシカルボニルメチルオキシカルボニル-2,4-シクロペンチレンエチン、ポリ1-テトラヒドロフラン-2’-イルオキシカルボニルメチルオキシカルボニル-2,4-シクロペンチレンエチン、ポリ1-テトラヒドロピラン-2‘-イルオキシカルボニルメチルオキシカルボニル-2,4-シクロペンチレンエチン、ポリ1-1’-アダマンチルオキシカルボニルメチルオキシカルボニル-2,4-シクロペンチレンエチン、ポリ1-2’-アダマンチルオキシカルボニルメチルオキシカルボニル-2,4-シクロペンチレンエチン等があげられ、X1が-CH2-、j=1である具体的な例としては、ポリ3-メトキシカルボニル-7,9-トリシクロ[4.3.0.12,5]デカニレンエチン、ポリ3-エトキシカルボニル-7,9-トリシクロ[4.3.0.12,5]デカニレンエチン、ポリ3-n-プロポキシカルボニル-7,9-トリシクロ[4.3.0.12,5]デカニレンエチン、ポリ3-イソプロポキシカルボニル-7,9-トリシクロ[4.3.0.12,5]デカニレンエチン、ポリ3-n-ブトキシカルボニル-7,9-トリシクロ[4.3.0.12,5]デカニレンエチン、ポリ3-イソブトキシカルボニル-7,9-トリシクロ[4.3.0.12,5]デカニレンエチン、ポリ3-tert-ブトキシカルボニル-7,9-トリシクロ[4.3.0.12,5]デカニレンエチン、ポリ3-シクロペンチルオキシカルボニル-7,9-トリシクロ[4.3.0.12,5]デカニレンエチン、ポリ3-シクロヘキシルオキシカルボニル-7,9-トリシクロ[4.3.0.12,5]デカニレンエチン、ポリ3-シクロオクチルオキシカルボニル-7,9-トリシクロ[4.3.0.12,5]デカニレンエチン、ポリ3-ノルボニルオキシカルボニル-7,9-トリシクロ[4.3.0.12,5]デカニレンエチン、ポリ3-1‘-メチルシクロペンチルオキシカルボニル-7,9-トリシクロ[4.3.0.12,5]デカニレンエチン、ポリ3-1’-エチルシクロペンチルオキシカルボニル-7,9-トリシクロ[4.3.0.12,5]デカニレンエチン、ポリ3-1‘-メチルノルボニルオキシカルボニル-7,9-トリシクロ[4.3.0.12,5]デカニレンエチン、ポリ3-1’-エチルノルボニルオキシカルボニル-7,9-トリシクロ[4.3.0.12,5]デカニレンエチン、ポリ3-テトラヒドロフラン-2’-イルオキシカルボニル-7,9-トリシクロ[4.3.0.12,5]デカニレンエチン、ポリ3-テトラヒドロピラン-2‘-イルオキシカルボニル-7,9-トリシクロ[4.3.0.12,5]デカニレンエチン、ポリ3-1’-アダマンチルオキシカルボニル-7,9-トリシクロ[4.3.0.12,5]デカニレンエチン、ポリ3-2‘-アダマンチルオキシカルボニル-7,9-トリシクロ[4.3.0.12,5]デカニレンエチン、また、ポリ3-メトキシメチルオキシカルボニル-7,9-トリシクロ[4.3.0.12,5]デカニレンエチン、ポリ3-エトキシメチルオキシカルボニル-7,9-トリシクロ[4.3.0.12,5]デカニレンエチン、ポリ3-n-プロポキシメチルオキシカルボニル-7,9-トリシクロ[4.3.0.12,5]デカニレンエチン、ポリ3-イソプロポキシメチルオキシカルボニル-7,9-トリシクロ[4.3.0.12,5]デカニレンエチン、ポリ3-n-ブトキシメチルオキシカルボニル-7,9-トリシクロ[4.3.0.12,5]デカニレンエチン、ポリ3-イソブトキシメチルオキシカルボニル-7,9-トリシクロ[4.3.0.12,5]デカニレンエチン、ポリ3-tert-ブトキシメチルオキシカルボニル-7,9-トリシクロ[4.3.0.12,5]デカニレンエチン、ポリ3-シクロペンチルオキシメチルオキシカルボニル-7,9-トリシクロ[4.3.0.12,5]デカニレンエチン、ポリ3-シクロヘキシルオキシメチルオキシカルボニル-7,9-トリシクロ[4.3.0.12,5]デカニレンエチン、ポリ3-シクロオクチルオキシメチルオキシカルボニル-7,9-トリシクロ[4.3.0.12,5]デカニレンエチン、ポリ3-ノルボニルオキシメチルオキシカルボニル-7,9-トリシクロ[4.3.0.12,5]デカニレンエチン、ポリ3-1‘-メチルシクロペンチルオキシメチルオキシカルボニル-7,9-トリシクロ[4.3.0.12,5]デカニレンエチン、ポリ3-1’-エチルシクロペンチルオキシメチルオキシカルボニル-7,9-トリシクロ[4.3.0.12,5]デカニレンエチン、ポリ3-1‘-メチルノルボニルオキシメチルオキシカルボニル-7,9-トリシクロ[4.3.0.12,5]デカニレンエチン、ポリ3-1’-エチルノルボニルオキシメチルオキシカルボニル-7,9-トリシクロ[4.3.0.12,5]デカニレンエチン、ポリ3-1‘-エトキシプロピルオキシメチルオキシカルボニル-7,9-トリシクロ[4.3.0.12,5]デカニレンエチン、ポリ3-1’-エトキシ-1‘-メチルエチルオキシメチルオキシカルボニル-7,9-トリシクロ[4.3.0.12,5]デカニレンエチン、ポリ3-テトラヒドロフラン-2’-イルオキシメチルオキシカルボニル-7,9-トリシクロ[4.3.0.12,5]デカニレンエチン、ポリ3-テトラヒドロピラン-2‘-イルオキシメチルオキシカルボニル-7,9-トリシクロ[4.3.0.12,5]デカニレンエチン、ポリ3-1’-アダマンチルオキシメチルオキシカルボニル-7,9-トリシクロ[4.3.0.12,5]デカニレンエチン、ポリ3-2‘-アダマンチルオキシメチルオキシカルボニル-7,9-トリシクロ[4.3.0.12,5]デカニレンエチン、さらに、ポリ3-メトキシカルボニルメチルオキシカルボニル-7,9-トリシクロ[4.3.0.12,5]デカニレンエチン、ポリ3-エトキシカルボニルメチルオキシカルボニル-7,9-トリシクロ[4.3.0.12,5]デカニレンエチン、ポリ3-n-プロポキシカルボニルメチルオキシカルボニル-7,9-トリシクロ[4.3.0.12,5]デカニレンエチン、ポリ3-イソプロポキシカルボニルメチルオキシカルボニル-7,9-トリシクロ[4.3.0.12,5]デカニレンエチン、ポリ3-n-ブトキシカルボニルメチルオキシカルボニル-7,9-トリシクロ[4.3.0.12,5]デカニレンエチン、ポリ3-イソブトキシカルボニルメチルオキシカルボニル-7,9-トリシクロ[4.3.0.12,5]デカニレンエチン、ポリ3-tert-ブトキシカルボニルメチルオキシカルボニル-7,9-トリシクロ[4.3.0.12,5]デカニレンエチン、ポリ3-シクロペンチルオキシカルボニルメチルオキシカルボニル-7,9-トリシクロ[4.3.0.12,5]デカニレンエチン、ポリ3-シクロヘキシルオキシカルボニルメチルオキシカルボニル-7,9-トリシクロ[4.3.0.12,5]デカニレンエチン、ポリ3-シクロオクチルオキシカルボニルメチルオキシカルボニル-7,9-トリシクロ[4.3.0.12,5]デカニレンエチン、ポリ3-ノルボニルオキシカルボニルメチルオキシカルボニル-7,9-トリシクロ[4.3.0.12,5]デカニレンエチン、ポリ3-1‘-メチルシクロペンチルオキシカルボニルメチルオキシカルボニル-7,9-トリシクロ[4.3.0.12,5]デカニレンエチン、ポリ3-1’-エチルシクロペンチルオキシカルボニルメチルオキシカルボニル-7,9-トリシクロ[4.3.0.12,5]デカニレンエチン、ポリ3-1‘-メチルノルボニルオキシカルボニルメチルオキシカルボニル-7,9-トリシクロ[4.3.0.12,5]デカニレンエチン、ポリ3-1’-エチルノルボニルオキシカルボニルメチルオキシカルボニル-7,9-トリシクロ[4.3.0.12,5]デカニレンエチン、ポリ3-1‘-エトキシプロピルオキシカルボニルメチルオキシカルボニル-7,9-トリシクロ[4.3.0.12,5]デカニレンエチン、ポリ3-1’-エトキシ-1‘-メチルエチルオキシカルボニルメチルオキシカルボニル-7,9-トリシクロ[4.3.0.12,5]デカニレンエチン、ポリ3-テトラヒドロフラン-2’-イルオキシカルボニルメチルオキシカルボニル-7,9-トリシクロ[4.3.0.12,5]デカニレンエチン、ポリ3-テトラヒドロピラン-2‘-イルオキシカルボニルメチルオキシカルボニル-7,9-トリシクロ[4.3.0.12,5]デカニレンエチン、ポリ3-1’-アダマンチルオキシカルボニルメチルオキシカルボニル-7,9-トリシクロ[4.3.0.12,5]デカニレンエチン、ポリ3-2‘-アダマンチルオキシカルボニルメチルオキシカルボニル-7,9-トリシクロ[4.3.0.12,5]デカニレンエチン等があげられ、X1が-O-、j=0である具体的な例としては、ポリ1-メトキシカルボニル-3-オキサ-2,4-シクロペンチレンエチン、ポリ1-エトキシカルボニル-3-オキサ-2,4-シクロペンチレンエチン、ポリ1-n-プロポキシカルボニル-3-オキサ-2,4-シクロペンチレンエチン、ポリ1-イソプロポキシカルボニル-3-オキサ-2,4-シクロペンチレンエチン、ポリ1-n-ブトキシカルボニル-3-オキサ-2,4-シクロペンチレンエチン、ポリ1-イソブトキシカルボニル-3-オキサ-2,4-シクロペンチレンエチン、ポリ1-tert-ブトキシカルボニル-3-オキサ-2,4-シクロペンチレンエチン、ポリ1-シクロペンチルオキシカルボニル-3-オキサ-2,4-シクロペンチレンエチン、ポリ1-シクロヘキシルオキシカルボニル-3-オキサ-2,4-シクロペンチレンエチン、ポリ1-シクロオクチルオキシカルボニル-3-オキサ-2,4-シクロペンチレンエチン、ポリ1-ノルボニルオキシカルボニル-3-オキサ-2,4-シクロペンチレンエチン、ポリ1-1‘-メチルシクロペンチルオキシカルボニル-3-オキサ-2,4-シクロペンチレンエチン、ポリ1-1‘-エチルシクロペンチルオキシカルボニル-3-オキサ-2,4-シクロペンチレンエチン、ポリ1-1‘-メチルノルボニルオキシカルボニル-3-オキサ-2,4-シクロペンチレンエチン、ポリ1-1‘-エチルノルボニルオキシカルボニル-3-オキサ-2,4-シクロペンチレンエチン、ポリ1-テトラヒドロフラン-2‘-イルオキシカルボニル-3-オキサ-2,4-シクロペンチレンエチン、ポリ1-テトラヒドロピラン-2‘-イルオキシカルボニル-3-オキサ-2,4-シクロペンチレンエチン、ポリ1-1’-アダマンチルオキシカルボニル-3-オキサ-2,4-シクロペンチレンエチン、ポリ1-2’-アダマンチルオキシカルボニル-3-オキサ-2,4-シクロペンチレンエチン、また、ポリ1-メトキシメチルオキシカルボニル-3-オキサ-2,4-シクロペンチレンエチン、ポリ1-エトキシメチルオキシカルボニル-3-オキサ-2,4-シクロペンチレンエチン、ポリ1-n-プロポキシメチルオキシカルボニル-3-オキサ-2,4-シクロペンチレンエチン、ポリ1-イソプロポキシメチルオキシカルボニル-3-オキサ-2,4-シクロペンチレンエチン、ポリ1-n-ブトキシメチルオキシカルボニル-3-オキサ-2,4-シクロペンチレンエチン、ポリ1-イソブトキシメチルオキシカルボニル-3-オキサ-2,4-シクロペンチレンエチン、ポリ1-tert-ブトキシメチルオキシカルボニル-3-オキサ-2,4-シクロペンチレンエチン、ポリ1-シクロペンチルオキシメチルオキシカルボニル-3-オキサ-2,4-シクロペンチレンエチン、ポリ1-シクロヘキシルオキシメチルオキシカルボニル-3-オキサ-2,4-シクロペンチレンエチン、ポリ1-シクロオクチルオキシメチルオキシカルボニル-3-オキサ-2,4-シクロペンチレンエチン、ポリ1-ノルボニルオキシメチルオキシカルボニル-3-オキサ-2,4-シクロペンチレンエチン、ポリ1-1‘-メチルシクロペンチルオキシメチルオキシカルボニル-3-オキサ-2,4-シクロペンチレンエチン、ポリ1-1‘-エチルシクロペンチルオキシメチルオキシカルボニル-3-オキサ-2,4-シクロペンチレンエチン、ポリ1-1’-メチルノルボニルオキシメチルオキシカルボニル-3-オキサ-2,4-シクロペンチレンエチン、ポリ1-1‘-エチルノルボニルオキシメチルオキシカルボニル-3-オキサ-2,4-シクロペンチレンエチン、ポリ1-1’-エトキシプロピルオキシメチルオキシカルボニル-3-オキサ-2,4-シクロペンチレンエチン、ポリ1-1‘-エトキシ-1’-メチルエチルオキシメチルオキシカルボニル-3-オキサ-2,4-シクロペンチレンエチン、ポリ1-テトラヒドロフラン-2‘-イルオキシメチルオキシカルボニル-3-オキサ-2,4-シクロペンチレンエチン、ポリ1-テトラヒドロピラン-2’-イルオキシメチルオキシカルボニル-3-オキサ-2,4-シクロペンチレンエチン、ポリ1-1‘-アダマンチルオキシメチルオキシカルボニル-3-オキサ-2,4-シクロペンチレンエチン、ポリ1-2’-アダマンチルオキシメチルオキシカルボニル-3-オキサ-2,4-シクロペンチレンエチン、さらに、ポリ1-メトキシカルボニルメチルオキシカルボニル-3-オキサ-2,4-シクロペンチレンエチン、ポリ1-エトキシカルボニルメチルオキシカルボニル-3-オキサ-2,4-シクロペンチレンエチン、ポリ1-n-プロポキシカルボニルメチルオキシカルボニル-3-オキサ-2,4-シクロペンチレンエチン、ポリ1-イソプロポキシカルボニルメチルオキシカルボニル-3-オキサ-2,4-シクロペンチレンエチン、ポリ1-n-ブトキシカルボニルメチルオキシカルボニル-3-オキサ-2,4-シクロペンチレンエチン、ポリ1-イソブトキシカルボニルメチルオキシカルボニル-3-オキサ-2,4-シクロペンチレンエチン、ポリ1-tert-ブトキシカルボニルメチルオキシカルボニル-3-オキサ-2,4-シクロペンチレンエチン、ポリ1-シクロペンチルオキシカルボニルメチルオキシカルボニル-3-オキサ-2,4-シクロペンチレンエチン、ポリ1-シクロヘキシルオキシカルボニルメチルオキシカルボニル-3-オキサ-2,4-シクロペンチレンエチン、ポリ1-シクロオクチルオキシカルボニルメチルオキシカルボニル-3-オキサ-2,4-シクロペンチレンエチン、ポリ1-ノルボニルオキシカルボニルメチルオキシカルボニル-3-オキサ-2,4-シクロペンチレンエチン、ポリ1-1‘-メチルシクロペンチルオキシカルボニルメチルオキシカルボニル-3-オキサ-2,4-シクロペンチレンエチン、ポリ1-1’-エチルシクロペンチルオキシカルボニルメチルオキシカルボニル-3-オキサ-2,4-シクロペンチレンエチン、ポリ1-1‘-メチルノルボニルオキシカルボニルメチルオキシカルボニル-3-オキサ-2,4-シクロペンチレンエチン、ポリ1-1’-エチルノルボニルオキシカルボニルメチルオキシカルボニル-3-オキサ-2,4-シクロペンチレンエチン、ポリ1-1‘-エトキシプロピルオキシカルボニルメチルオキシカルボニル-3-オキサ-2,4-シクロペンチレンエチン、ポリ1-1’-エトキシ-1‘-メチルエチルオキシカルボニルメチルオキシカルボニル-3-オキサ-2,4-シクロペンチレンエチン、ポリ1-テトラヒドロフラン-2’-イルオキシカルボニルメチルオキシカルボニル-3-オキサ-2,4-シクロペンチレンエチン、ポリ1-テトラヒドロピラン-2‘-イルオキシカルボニルメチルオキシカルボニル-3-オキサ-2,4-シクロペンチレンエチン、ポリ1-1’-アダマンチルオキシカルボニルメチルオキシカルボニル-3-オキサ-2,4-シクロペンチレンエチン、ポリ1-2’-アダマンチルオキシカルボニルメチルオキシカルボニル-3-オキサ-2,4-シクロペンチレンエチン等があげられ、X1が-O-、j=1である具体的な例としては、ポリ3-メトキシカルボニル-8-オキサ-7,9-トリシクロ[4.3.0.12,5]デカニレンエチン、ポリ3-エトキシカルボニル-8-オキサ-7,9-トリシクロ[4.3.0.12,5]デカニレンエチン、ポリ3-n-プロポキシカルボニル-8-オキサ-7,9-トリシクロ[4.3.0.12,5]デカニレンエチン、ポリ3-イソプロポキシカルボニル-8-オキサ-7,9-トリシクロ[4.3.0.12,5]デカニレンエチン、ポリ3-n-ブトキシカルボニル-8-オキサ-7,9-トリシクロ[4.3.0.12,5]デカニレンエチン、ポリ3-イソブトキシカルボニル-8-オキサ-7,9-トリシクロ[4.3.0.12,5]デカニレンエチン、ポリ3-tert-ブトキシカルボニル-8-オキサ-7,9-トリシクロ[4.3.0.12,5]デカニレンエチン、ポリ3-シクロペンチルオキシカルボニル-8-オキサ-7,9-トリシクロ[4.3.0.12,5]デカニレンエチン、ポリ3-シクロヘキシルオキシカルボニル-8-オキサ-7,9-トリシクロ[4.3.0.12,5]デカニレンエチン、ポリ3-シクロオクチルオキシカルボニル-8-オキサ-7,9-トリシクロ[4.3.0.12,5]デカニレンエチン、ポリ3-ノルボニルオキシカルボニル-8-オキサ-7,9-トリシクロ[4.3.0.12,5]デカニレンエチン、ポリ3-1‘-メチルシクロペンチルオキシカルボニル-8-オキサ-7,9-トリシクロ[4.3.0.12,5]デカニレンエチン、ポリ3-1’-エチルシクロペンチルオキシカルボニル-8-オキサ-7,9-トリシクロ[4.3.0.12,5]デカニレンエチン、ポリ3-1‘-メチルノルボニルオキシカルボニル-8-オキサ-7,9-トリシクロ[4.3.0.12,5]デカニレンエチン、ポリ3-1’-エチルノルボニルオキシカルボニル-8-オキサ-7,9-トリシクロ[4.3.0.12,5]デカニレンエチン、ポリ3-テトラヒドロフラン-2’-イルオキシカルボニル-8-オキサ-7,9-トリシクロ[4.3.0.12,5]デカニレンエチン、ポリ3-テトラヒドロピラン-2‘-イルオキシカルボニル-8-オキサ-7,9-トリシクロ[4.3.0.12,5]デカニレンエチン、ポリ3-1’-アダマンチルオキシカルボニル-8-オキサ-7,9-トリシクロ[4.3.0.12,5]デカニレンエチン、ポリ3-2‘-アダマンチルオキシカルボニル-8-オキサ-7,9-トリシクロ[4.3.0.12,5]デカニレンエチン、ポリ3-メトキシメチルオキシカルボニル-8-オキサ-7,9-トリシクロ[4.3.0.12,5]デカニレンエチン、ポリ3-エトキシメチルオキシカルボニル-8-オキサ-7,9-トリシクロ[4.3.0.12,5]デカニレンエチン、ポリ3-n-プロポキシメチルオキシカルボニル-8-オキサ-7,9-トリシクロ[4.3.0.12,5]デカニレンエチン、ポリ3-イソプロポキシメチルオキシカルボニル-8-オキサ-7,9-トリシクロ[4.3.0.12,5]デカニレンエチン、ポリ3-n-ブトキシメチルオキシカルボニル-8-オキサ-7,9-トリシクロ[4.3.0.12,5]デカニレンエチン、ポリ3-イソブトキシメチルオキシカルボニル-8-オキサ-7,9-トリシクロ[4.3.0.12,5]デカニレンエチン、ポリ3-tert-ブトキシメチルオキシカルボニル-8-オキサ-7,9-トリシクロ[4.3.0.12,5]デカニレンエチン、ポリ3-シクロペンチルオキシメチルオキシカルボニル-8-オキサ-7,9-トリシクロ[4.3.0.12,5]デカニレンエチン、ポリ3-シクロヘキシルオキシメチルオキシカルボニル-8-オキサ-7,9-トリシクロ[4.3.0.12,5]デカニレンエチン、ポリ3-シクロオクチルオキシメチルオキシカルボニル-8-オキサ-7,9-トリシクロ[4.3.0.12,5]デカニレンエチン、ポリ3-ノルボニルオキシメチルオキシカルボニル-8-オキサ-7,9-トリシクロ[4.3.0.12,5]デカニレンエチン、ポリ3-1‘-メチルシクロペンチルオキシメチルオキシカルボニル-8-オキサ-7,9-トリシクロ[4.3.0.12,5]デカニレンエチン、ポリ3-1’-エチルシクロペンチルオキシメチルオキシカルボニル-8-オキサ-7,9-トリシクロ[4.3.0.12,5]デカニレンエチン、ポリ3-1‘-メチルノルボニルオキシメチルオキシカルボニル-8-オキサ-7,9-トリシクロ[4.3.0.12,5]デカニレンエチン、ポリ3-1’-エチルノルボニルオキシメチルオキシカルボニル-8-オキサ-7,9-トリシクロ[4.3.0.12,5]デカニレンエチン、ポリ3-1‘-エトキシプロピルオキシメチルオキシカルボニル-8-オキサ-7,9-トリシクロ[4.3.0.12,5]デカニレンエチン、ポリ3-1’-エトキシ-1‘-メチルエチルオキシメチルオキシカルボニル-8-オキサ-7,9-トリシクロ[4.3.0.12,5]デカニレンエチン、ポリ3-テトラヒドロフラン-2’-イルオキシメチルオキシカルボニル-8-オキサ-7,9-トリシクロ[4.3.0.12,5]デカニレンエチン、ポリ3-テトラヒドロピラン-2‘-イルオキシメチルオキシカルボニル-8-オキサ-7,9-トリシクロ[4.3.0.12,5]デカニレンエチン、ポリ3-1’-アダマンチルオキシメチルオキシカルボニル-8-オキサ-7,9-トリシクロ[4.3.0.12,5]デカニレンエチン、ポリ3-2‘-アダマンチルオキシメチルオキシカルボニル-8-オキサ-7,9-トリシクロ[4.3.0.12,5]デカニレンエチン、さらに、ポリ3-メトキシカルボニルメチルオキシカルボニル-8-オキサ-7,9-トリシクロ[4.3.0.12,5]デカニレンエチン、ポリ3-エトキシカルボニルメチルオキシカルボニル-8-オキサ-7,9-トリシクロ[4.3.0.12,5]デカニレンエチン、ポリ3-n-プロポキシカルボニルメチルオキシカルボニル-8-オキサ-7,9-トリシクロ[4.3.0.12,5]デカニレンエチン、ポリ3-イソプロポキシカルボニルメチルオキシカルボニル-8-オキサ-7,9-トリシクロ[4.3.0.12,5]デカニレンエチン、ポリ3-n-ブトキシカルボニルメチルオキシカルボニル-8-オキサ-7,9-トリシクロ[4.3.0.12,5]デカニレンエチン、ポリ3-イソブトキシカルボニルメチルオキシカルボニル-8-オキサ-7,9-トリシクロ[4.3.0.12,5]デカニレンエチン、ポリ3-tert-ブトキシカルボニルメチルオキシカルボニル-8-オキサ-7,9-トリシクロ[4.3.0.12,5]デカニレンエチン、ポリ3-シクロペンチルオキシカルボニルメチルオキシカルボニル-8-オキサ-7,9-トリシクロ[4.3.0.12,5]デカニレンエチン、ポリ3-シクロヘキシルオキシカルボニルメチルオキシカルボニル-8-オキサ-7,9-トリシクロ[4.3.0.12,5]デカニレンエチン、ポリ3-シクロオクチルオキシカルボニルメチルオキシカルボニル-8-オキサ-7,9-トリシクロ[4.3.0.12,5]デカニレンエチン、ポリ3-ノルボニルオキシカルボニルメチルオキシカルボニル-8-オキサ-7,9-トリシクロ[4.3.0.12,5]デカニレンエチン、ポリ3-1‘-メチルシクロペンチルオキシカルボニルメチルオキシカルボニル-8-オキサ-7,9-トリシクロ[4.3.0.12,5]デカニレンエチン、ポリ3-1’-エチルシクロペンチルオキシカルボニルメチルオキシカルボニル-8-オキサ-7,9-トリシクロ[4.3.0.12,5]デカニレンエチン、ポリ3-1‘-メチルノルボニルオキシカルボニルメチルオキシカルボニル-8-オキサ-7,9-トリシクロ[4.3.0.12,5]デカニレンエチン、ポリ3-1’-エチルノルボニルオキシカルボニルメチルオキシカルボニル-8-オキサ-7,9-トリシクロ[4.3.0.12,5]デカニレンエチン、ポリ3-1‘-エトキシプロピルオキシカルボニルメチルオキシカルボニル-8-オキサ-7,9-トリシクロ[4.3.0.12,5]デカニレンエチン、ポリ3-1’-エトキシ-1‘-メチルエチルオキシカルボニルメチルオキシカルボニル-8-オキサ-7,9-トリシクロ[4.3.0.12,5]デカニレンエチン、ポリ3-テトラヒドロフラン-2’-イルオキシカルボニルメチルオキシカルボニル-8-オキサ-7,9-トリシクロ[4.3.0.12,5]デカニレンエチン、ポリ3-テトラヒドロピラン-2‘-イルオキシカルボニルメチルオキシカルボニル-8-オキサ-7,9-トリシクロ[4.3.0.12,5]デカニレンエチン、ポリ3-1’-アダマンチルオキシカルボニルメチルオキシカルボニル-8-オキサ-7,9-トリシクロ[4.3.0.12,5]デカニレンエチン、ポリ3-2‘-アダマンチルオキシカルボニルメチルオキシカルボニル-8-オキサ-7,9-トリシクロ[4.3.0.12,5]デカニレンエチン等があげられる。本発明において、一般式1で表される繰返し構造単位[A]と共重合する一般式2で表される繰返し構造単位[B]は、次式で表され、2式中、R7~R10はそれぞれ独立に、水素または炭素数1~10のアルキルから選ばれ、また、X2は-O-、または-CR11R12-からR11、R12は水素、炭素数1~20のアルキルを表す選ばれる。さらに詳しくは、一般式2において、R7~R10は、それぞれ独立に、水素または炭素数1~10のアルキルから選ばれ、例えば、メチル、エチル、プロピル、イソプロピル、n-ブチル、イソブチル、tert-ブチル、シクロペンチル、シクロヘキシル等があげられる。また、X2は-O-、または-CR11R12-からR11、R12は水素、炭素数1~20のアルキルを表す選ばれ、炭素数1~20のアルキルとしては、例えば、メチル、エチル、プロピル、イソプロピル、n-ブチル、イソブチル、tert-ブチル、シクロペンチル、シクロヘキシル等があげられる。さらに、本発明において、一般式2で表される繰り返し構造単位の具体的な例のうち、X2が-CH2-である具体的な例としては、ポリ3-オキサ-2-オキソ-6,8-ビシクロ[3.3.0]オクチレンエチン、ポリ4,4-ジメチル-3-オキサ-2-オキソ-6,8-ビシクロ[3.3.0]オクチレンエチン、ポリ1,5-ジメチル-3-オキサ-2-オキソ-6,8-ビシクロ[3.3.0]オクチレンエチン、ポリ1,4,4,5-テトラメチル-3-オキサ-2-オキソ-6,8-ビシクロ[3.3.0]オクチレンエチン等があげられる。また、X2が-O-である具体的な例としては、ポリ3,7-ジオキサ-2-オキソ-6,8-ビシクロ[3.3.0]オクチレンエチン、ポリ4,4-ジメチル-3,7-ジオキサ-2-オキソ-6,8-ビシクロ[3.3.0]オクチレンエチン、ポリ1,5-ジメチル-3,7-ジオキサ-2-オキソ-6,8-ビシクロ[3.3.0]オクチレンエチン、ポリ1,4,4,5-テトラメチル-3,7-ジオキサ-2-オキソ-6,8-ビシクロ[3.3.0]オクチレンエチン等があげられる。本発明において、一般式3で表わされる有機金属錯体は、MQkZm3式中、Mはルテニウム原子またはオスミウム原子を表し、Qはハロゲン原子を表し、フッ素、塩素、臭素、またはヨウ素から選ばれ、ZはPR’1R’2R’3Pはリン原子を示し、R’1R’2R’3はそれぞれ同一もしくは異なる直鎖、分岐または環状のアルキル基、アルケニル基、アリール基、アルコキシ基またはアリロキシ基を示す。で表される有機リン化合物を表し、kは1~4の整数、mは2~4の整数であり、かつ、kmは4~6の整数である。である。上記のZで表される有機リン化合物は、例えば、トリメチルホスフィン、トリエチルホスフィン、トリイソプロピルホスフィン、トリ-n-プロピルホスフィン、トリ-tert-ブチルホスフィン、トリイソブチルホスフィン、トリ-n-ブチルホスフィン、トリシクロヘキシルホスフィン、トリフェニルホスフィン、メチルジフェニルホスフィン、ジメチルフェニルホスフィン、トリ-o-トリルホスフィン、トリ-m-トリルホスフィン、トリ-p-トリルホスフィン、ジエチルフェニルホスフィン、ジクロロエチルホスフィン、ジクロロフェニルホスフィン、クロロジフェニルホスフィン等を例示できる。本発明において、一般式3で表される有機金属錯体は、例えば、ジクロロトリストリフェニルホスフィンルテニウム、ジクロロテトラキストリフェニルホスフィンルテニウム、ジクロロトリストリメチルホスフィンルテニウム、ジクロロトリストリエチルホスフィンルテニウム、ジクロロトリストリシクロヘキシルホスフィンルテニウム、ジクロロトリストリメチルジフェニルホスフィンルテニウム、ジクロロトリストリジメチルフェニルホスフィンルテニウム、ジクロロトリストリ-o-トリルホスフィンルテニウム、ジクロロトリスジクロロエチルホスフィンルテニウム、ジクロロトリスジクロロフェニルホスフィンルテニウムが例示され、また、ジブロモトリストリフェニルホスフィンルテニウム、ジブロモテトラキストリフェニルホスフィンルテニウム、ジブロモトリストリメチルホスフィンルテニウム、ジブロモトリストリエチルホスフィンルテニウム、ジブロモトリストリシクロヘキシルホスフィンルテニウム、ジブロモトリストリメチルジフェニルホスフィンルテニウム、ジブロモトリストリジメチルフェニルホスフィンルテニウム、ジブロモトリストリ-o-トリルホスフィンルテニウム、ジヨードトリストリフェニルホスフィンルテニウム、ジヨードテトラキストリフェニルホスフィンルテニウム、ジヨードトリストリメチルホスフィンルテニウム、ジヨードトリストリエチルホスフィンルテニウム、ジヨードトリストリシクロヘキシルホスフィンルテニウム、ジヨードトリストリメチルジフェニルホスフィンルテニウム、ジヨードトリストリジメチルフェニルホスフィンルテニウム、ジヨードトリストリ-o-トリルホスフィンルテニウム等が例示され、さらに、ジクロロトリストリフェニルホスフィンオスミウム、ジクロロテトラキストリフェニルホスフィンオスミウム、ジクロロトリストリメチルホスフィンオスミウム、ジクロロトリストリエチルホスフィンオスミウム、ジクロロトリストリシクロヘキシルホスフィンオスミウム、ジクロロトリストリメチルジフェニルホスフィンオスミウム、ジクロロトリストリジメチルフェニルホスフィンオスミウム、ジクロロトリストリ-o-トリルホスフィンオスミウム、ジクロロトリスジクロロエチルホスフィンオスミウム、ジクロロトリスジクロロフェニルホスフィンオスミウム、ジブロモトリストリフェニルホスフィンオスミウム、ジブロモテトラキストリフェニルホスフィンオスミウム、ジブロモトリストリメチルホスフィンオスミウム、ジブロモトリストリエチルホスフィンルテニウム、ジブロモトリストリシクロヘキシルホスフィンオスミウム、ジブロモトリストリメチルジフェニルホスフィンオスミウム、ジブロモトリストリジメチルフェニルホスフィンオスミウム、ジブロモトリストリ-o-トリルホスフィンオスミウム、ジヨードトリストリフェニルホスフィンオスミウム、ジヨードテトラキストリフェニルホスフィンオスミウム、ジヨードトリストリメチルホスフィンオスミウム、ジヨードトリストリエチルホスフィンオスミウム、ジヨードトリストリシクロヘキシルホスフィンオスミウム、ジヨードトリストリメチルジフェニルホスフィンオスミウム、ジヨードトリストリジメチルフェニルホスフィンオスミウム、ジヨードトリストリ-o-トリルホスフィンオスミウム等が例示される。特に効果的な有機金属錯体として、上記のうちトリフェニルホスフィンを含有するジクロロトリストリフェニルホスフィンルテニウム、ジクロロテトラキストリフェニルホスフィンルテニウム、ジブロモトリストリフェニルホスフィンルテニウム、ジブロモテトラキストリフェニルホスフィンルテニウム、ジヨードトリストリフェニルホスフィンルテニウム、ジヨードテトラキストリフェニルホスフィンルテニウム、ジクロロトリストリフェニルホスフィンオスミウム、ジクロロテトラキストリフェニルホスフィンオスミウム、ジブロモトリストリフェニルホスフィンオスミウム、ジブロモテトラキストリフェニルホスフィンオスミウム、ジヨードトリストリフェニルホスフィンオスミウム、ジヨードテトラキストリフェニルホスフィンオスミウムが好ましく用いられ、さらに好ましくは、ジクロロトリストリフェニルホスフィンルテニウム、ジクロロテトラキストリフェニルホスフィンルテニウム、ジクロロトリストリフェニルホスフィンオスミウム、ジクロロテトラキストリフェニルホスフィンオスミウムを水添触媒として用いることが好ましい。本発明は、一般式1で表される繰返し構造単位[A]と一般式2で表される繰返し構造単位[B]がモル比[A]/[B]=10/90~90/10で構成される開環メタセシス重合体溶液を一般式3で表される有機金属錯体に対して2モル倍以上の一酸化炭素と接触させた有機金属錯体で主鎖の二重結合を水素添加する開環メタセシス重合体水素添加物の製造方法であり、特に、本発明によって製造する開環メタセシス重合体水素添加物は、フォトレジスト用ベースポリマーの製造方法として有用である。例えば、フォトレジスト用ベースポリマーは、酸発生剤及び溶剤とともにポジ型レジスト組成物として用いられる。ここで酸発生剤とは、エキシマレーザー等の活性化放射線に露光されるとブレンステッド酸またはルイス酸を発生する物質である。また更に、レジスト組成物中には、溶解速度調節剤、界面活性剤、保存安定剤、増感剤、またはストリエーション防止剤等を添加することができる。このレジスト組成物は、例えば、該組成物をシリコンウエハ等の基板表面にスピンコーティング等の常法により塗布した後、溶剤を乾燥除去することによりレジスト膜を形成することができ、また、パターン形成のための露光は、遠紫外線やKrFエキシマレーザー、ArFエキシマレーザー、電子線をレジスト膜へ照射することにより行われ、更に熱処理露光後ベークを行うと、より高感度化することができる。次いで、露光部分をアルカリ水溶液等の現像液で洗い出す事によりレリーフパターンを得る。本発明の開環メタセシス重合体水素添加物を用いて形成されたレリーフパターンは解像性、コントラストともに極めて良好である。更には、上記の如くに形成したパターンをマスクとして基板をエッチングすることも出来る。さらに、本発明の開環メタセシス重合体水素添加物においてその前駆体の開環メタセシス重合体は、一般式1で表される繰返し構成単位[A]は10~90モルに対して一般式2で表される繰返し構成単位[B]は90~10モルであり、そのモル比[A]/[B]=10/90~90/10である。また、そのモル比は、好ましくは、モル比[A]/[B]=20/80~80/20であり、さらに好ましくは、30/70~70/30である。この構成単位[A]のR1~R4のうち少なくとも一つが、炭素数2~20のアルコキシカルボニル、炭素数3~20のアルコキシアルキルオキシカルボニル、または炭素数4~20のアルコキシカルボニルアルキルオキシカルボニルから選ばれ、好ましくは、露光時に感光剤から発生する酸により分解される基を含んでいる。しかしながら、露光後、それらがカルボン酸に変化し、アルカリ水溶液の可溶化、現像してレジストパターンを作るためには、そのモル比が10モル未満であると、現像が不十分となる。また、構成単位[B]が10モル未満であると、極性が著しく低下し、この範囲にあることは、露光後のアルカリ水溶液による現像の際に濡れ張力を改善し、現像むらを解決するのに重要である。これらの構成単位がこの範囲にあることは、レジスト組成を調製するのに好適であり、極性の高い感光剤と共に、例えば、2-ヘプタノンなどの極性溶媒に溶解し、シリコン基板のような被処理基板に塗布するレジスト材として極めて重要である。すなわち、開環メタセシス重合体の水素添加物が、レジスト組成を調製する時に、極性溶媒に対する溶解度、または溶解速度を高めることで均一な平滑コーティング膜を形成することができる。本発明の製造法における開環メタセシス重合体水素添加物は、好ましくは、一般式1で表される繰返し構造単位[A]のX1、一般式2で表される繰返し構造単位[B]のX2のうち少なくとも1つが-O-であり、その他が-CH2-である開環メタセシス重合体水素添加物であり、このように酸素原子が主鎖である脂肪族環状化合物中に存在することにより、シリコン基板のような被処理基板への密着性、アルカリ水溶液による現像時に濡れ張力の改善、レジスト剤のシリコンウエハに塗布する工程で使用されるケトン類、アルコール類等の極性有機溶媒に対する溶解性をさらに向上させる効果があり、また、水に対する親和性も向上し、露光後のアルカリ水溶液等の剥離剤または現像剤に対する現像性も向上する。また、本発明の製造法における開環メタセシス重合体水素添加物は、シリコン基板のような被処理基板への密着性、アルカリ水溶液による現像性を適宜調整するために、水素添加反応後、一般式1で表される繰返し構造単位[A]の少なくとも一つが炭素数2~20のアルコキシカルボニル、炭素数3~20のアルコキシアルキルオキシカルボニル、または炭素数4~20のアルコキシカルボニルアルキルオキシカルボニルから選ばれたR1~R4のアルコキシ、アルコキシアルキルは、任意の割合で部分的に脱離しカルボン酸を形成してもよい。このカルボン酸を形成する場合、好ましくは、元の一般式1で表される繰返し構成単位[A]に対して1~40の範囲であり、さらに、好ましくは、5~20の範囲である。本発明の一般式1で表される繰返し構造単位[A]と一般式2で表される繰返し構造単位[B]で構成される開環メタセシス重合体溶液を一般式3で表される有機金属錯体に対して2モル倍以上の一酸化炭素と接触させた有機金属錯体で主鎖の二重結合を水素添加する開環メタセシス重合体水素添加物の製造方法は、一般式3に2モル倍以上の一酸化炭素をドナーとして接触または共存させることによって、十分な水添反応触媒の効率を示す。2モル倍未満であるとその触媒の効率は不十分あり、一酸化炭素との接触の効果が現れない。さらに、接触させる一酸化炭素の量比について、上限の制限は特にないが、過剰に存在しても、触媒効率の向上効果は示さず、一般式3の錯体に対して2~1000モル倍が好ましく、さらに好ましくは、2~500モル倍であり、特に好ましくは、2~200モル倍である。一方、有機金属錯体として一酸化炭素を有するジクロロカルボニルトリストリフェニルホスフィンルテニウムヒドリドのようなカルボニル錯体に対して、本発明のように、一酸化炭素を共存下で使用すると、その水素添加反応の触媒効率は著しく低下する。したがって、一酸化炭素のドナー効果は、一般式3に示される有機金属錯体の電子状態の時のみ有効であることが推定できる。本発明において、一酸化炭素をドナーとして接触させることは、特に、本発明によって製造される開環メタセシス重合体水素添加物をフォトレジスト用ベースポリマーとして利用した場合、化学増幅型レジスト性能に多大な品質改善をもたらす。すなわち、触媒のドナーとして、塩基性化合物のアミン類のような有機化合物が、製品中に残留すると化学増幅型フォトレジストの場合、光照射によって発生する酸が、これらの化合物によって消失し、最適な酸の化学増幅を妨げることがある。一方、本発明のような、一酸化炭素をドナーとすることによって、製品中へのドナーの残留は全く解消されることになり、不純物の影響を受けることなく化学増幅型のレジスト性能を向上することができる。本発明において開環メタセシス重合体溶液を一般式3で表される有機金属錯体に対して2モル倍以上の一酸化炭素と接触させた有機金属錯体で主鎖の二重結合を水素添加する開環メタセシス重合体水素添加物の製造方法において、一酸化炭素と有機金属錯体を接触または溶存させ、さらに、水素と接触させる方法には、特に制限されないが、例えば、1有機溶剤と有機金属錯体の混合液に2モル倍以上の一酸化炭素を溶かし接触させ、次いでその混合液を開環メタセシス重合体溶液に加え、次いで水素と接触させる方法、または、2開環メタセシス重合体溶液と有機金属錯体の混合液に2モル倍以上の一酸化炭素を接触又は溶存させ、次いで水素と接触させる方法等が挙げられる。接触方法は、混合液または溶液を、公知の攪拌によって混合してもよい。さらに、1の方法において、有機溶剤と有機金属錯体と2モル倍以上の一酸化炭素を接触させる有機金属錯体の濃度は、通常、0.01~10質量であり、好ましくは0.1~5質量である。0.01質量以下では、有機金属錯体と一酸化炭素の接触効率が悪化し、十分な効果が得られない場合があり、また、10質量以上では、有機金属錯体の有機溶剤への溶解性の観点から攪拌による混合の効率が低下し、一酸化炭素との十分な接触が得られない場合がある。さらに、有機金属錯体と2モル倍以上の一酸化炭素を接触させる温度は、特に制限されないが、通常、-40~200°Cの範囲であり、好ましくは、-20~100°Cであり、さらに好ましくは、0~50°Cである。また、その際の混合状態は、有機溶媒または溶液中の有機金属錯体と一酸化炭素の接触がうまく起こる状態であれば、特に制限されないが、通常、層流状態が好ましい。本発明において、水素と接触させる水素圧力は、通常、常圧~30MPa、好ましくは0.5MPa~20MPa、特に好ましくは2MPa~15MPaの範囲である。また、水添反応温度は、通常0°C~300°Cの温度であり、好ましくは室温~250°C、特に好ましくは50°C~200°Cの温度範囲である。さらに、反応時間は、通常、15分~50時間であり、好ましくは0.5時間~30時間、特に好ましくは1時間~20時間である。本発明において、一般式3で表される有機金属錯体量は、特に制限されないが、開環メタセシス重合体重量に対する金属重量として、通常、5ppm~5000ppm、好ましくは10ppm~1000ppm、特に好ましくは、20ppm~500ppmであり、一酸化炭素との接触または共存下で、水添反応に使用する。また、二種類以上の有機金属錯体を任意の割合で混合し、一酸化炭素と共存下で使用しても良い。本発明において、一般式3で表される有機金属錯体と一酸化炭素を接触させる際に使用する有機溶媒は、特に制限されないが、水添反応によって溶媒自身が水添されない溶媒が好ましく、例えば、テトラヒドロフラン、ジエチルエーテル、ジブチルエーテル、ジメトキシエタンまたはジオキサン等のエーテル類、ペンタン、ヘキサンまたはヘプタン等の脂肪族炭化水素、シクロペンタン、シクロヘキサン、メチルシクロヘキサン、ジメチルシクロヘキサンまたはデカリン等の脂肪族環状炭化水素、酢酸メチルまたは酢酸エチル等のエステル等があげられる。本発明において、水添する開環メタセシス重合体の水添濃度は、その重合体および有機溶媒種類等によって異なるが、通常、有機溶媒1kgに対する開環メタセシス重合体濃度は、0.01質量比~3質量比であり、好ましくは0.05質量比~2質量比、特に好ましくは0.1質量比~1質量比の範囲である。また、本発明において、開環メタセシス重合体は、開環メタセシス重合体溶液から開環メタセシス重合体を単離した後に再度溶媒に溶解しても可能であるが、単離することなくそのまま水添反応に用いることもできる。本発明において、開環メタセシス重合体水素添加物は、一般式1で表わされる繰り返し構造単位[A]、および、一般式2で表わされる繰り返し構造単位[B]の主鎖の二重結合部が水素添加した繰り返し構造からなり、そのポリスチレンスタンダード基準での重量平均分子量Mwは、1,000~200,000であり、好ましくは、2,000~100,000であり、特に好ましくは3,000~20,000である。本発明による開環メタセシス重合体の水添率は、通常80以上であり、好ましくは90以上、特に好ましくは、95以上である。水添率が80未満では、残存二重結合による光吸収が起こるために、露光光源の波長での光線透過率が悪化するためにリソグラフィに適用するフォトレジスト用ベースポリマーとしては好ましくない。本発明において、水添反応後の溶液から開環メタセシス重合体水素添加物を回収する方法は特に制限されず、攪拌下の貧溶媒中に水添反応溶液を排出し重合体水素化物を凝固させ、濾過法、遠心分離法、デカンテーション法等により回収する方法、反応溶液中にスチームを吹き込んで析出させるスチームストリッピング法、反応溶液から溶媒を加熱等により直接除去する方法等の公知の方法を用いることができる。本発明において水素添加する開環メタセシス重合体の製造は、一般式1で表わされる繰り返し構造単位[A]に対応する環状オレフィンと一般式2で表わされる繰り返し構造単位[B]に対応する環状オレフィンを開環メタセシス触媒で共重合することにより得られる。一般式1で表される繰返し構造単位[A]に対応するX1が-CH2-、j=0の環状オレフィンの具体的な例としては、5-メトキシカルボニル-ビシクロ[2.2.1]ヘプタ-2-エン、5-エトキシカルボニル-ビシクロ[2.2.1]ヘプタ-2-エン、5-n-プロポキシカルボニル-ビシクロ[2.2.1]ヘプタ-2-エン、5-イソプロポキシカルボニル-ビシクロ[2.2.1]ヘプタ-2-エン、5-n-ブトキシカルボニル-ビシクロ[2.2.1]ヘプタ-2-エン、5-イソブトキシカルボニル-ビシクロ[2.2.1]ヘプタ-2-エン、5-tert-ブトキシカルボニル-ビシクロ[2.2.1]ヘプタ-2-エン、5-シクロペンチルオキシカルボニル-ビシクロ[2.2.1]ヘプタ-2-エン、5-シクロヘキシルオキシカルボニル-ビシクロ[2.2.1]ヘプタ-2-エン、5-シクロオクチルオキシカルボニル-ビシクロ[2.2.1]ヘプタ-2-エン、5-ノルボルニルオキシカルボニル-ビシクロ[2.2.1]ヘプタ-2-エン、5-1-メチルシクロペンチルオキシカルボニル-ビシクロ[2.2.1]ヘプタ-2-エン、5-1’-エチルシクロペンチルオキシカルボニル-ビシクロ[2.2.1]ヘプタ-2-エン、5-1’-メチルノルボルニルオキシカルボニル-ビシクロ[2.2.1]ヘプタ-2-エン、5-1’-エチルノルボルニルオキシカルボニル-ビシクロ[2.2.1]ヘプタ-2-エン、5-テトラヒドロフラン-2’-イルオキシカルボニル-ビシクロ[2.2.1]ヘプタ-2-エン、5-テトラヒドロピラン-2’-イルオキシカルボニル-ビシクロ[2.2.1]ヘプタ-2-エン、5-1’-アダマンチルオキシカルボニル-ビシクロ[2.2.1]ヘプタ-2-エン、5-2’-アダマンチルオキシカルボニル-ビシクロ[2.2.1]ヘプタ-2-エン、5-メトキシメチルオキシカルボニル-ビシクロ[2.2.1]ヘプタ-2-エン、5-エトキシメチルオキシカルボニル-ビシクロ[2.2.1]ヘプタ-2-エン、5-n-プロポキシメチルオキシカルボニル-ビシクロ[2.2.1]ヘプタ-2-エン、5-イソプロポキシメチルオキシカルボニル-ビシクロ[2.2.1]ヘプタ-2-エン、5-n-ブトキシメチルオキシカルボニル-ビシクロ[2.2.1]ヘプタ-2-エン、5-2’-メチル-プロポキシメチルオキシカルボニル-ビシクロ[2.2.1]ヘプタ-2-エン、5-tert-ブトキシメチルオキシカルボニル-ビシクロ[2.2.1]ヘプタ-2-エン、5-シクロペンチルオキシメチルオキシカルボニル-ビシクロ[2.2.1]ヘプタ-2-エン、5-シクロヘキシルオキシメチルオキシカルボニル-ビシクロ[2.2.1]ヘプタ-2-エン、5-シクロオクチルオキシメチルオキシカルボニル-ビシクロ[2.2.1]ヘプタ-2-エン、5-ノルボルニルオキシメチルオキシカルボニル-ビシクロ[2.2.1]ヘプタ-2-エン、5-1’-メチルシクロペンチルオキシメチルオキシカルボニル-ビシクロ[2.2.1]ヘプタ-2-エン、5-1’-エチルシクロペンチルオキシメチルオキシカルボニル-ビシクロ[2.2.1]ヘプタ-2-エン、5-1’-メチルノルボルニルオキシメチルオキシカルボニル-ビシクロ[2.2.1]ヘプタ-2-エン、5-1’-エチルノルボルニルオキシメチルオキシカルボニル-ビシクロ[2.2.1]ヘプタ-2-エン、5-1’-エトキシプロピルオキシメチルオキシカルボニル-ビシクロ[2.2.1]ヘプタ-2-エン、5-1’-エトキシ-1’-メチルエチルオキシメチルオキシカルボニル-ビシクロ[2.2.1]ヘプタ-2-エン、5-テトラヒドロフラン-2’-イルオキシメチルオキシカルボニル-ビシクロ[2.2.1]ヘプタ-2-エン、5-テトラヒドロピラン-2’-イルオキシメチルオキシカルボニル-ビシクロ[2.2.1]ヘプタ-2-エン、5-1’-アダマンチルオキシメチルオキシカルボニル-ビシクロ[2.2.1]ヘプタ-2-エン、5-2’-アダマンチルオキシメチルオキシカルボニル-ビシクロ[2.2.1]ヘプタ-2-エン、5-メトキシカルボニルメチルオキシカルボニル-ビシクロ[2.2.1]ヘプタ-2-エン、5-エトキシカルボニルメチルオキシカルボニル-ビシクロ[2.2.1]ヘプタ-2-エン、5-nプロポキシカルボニルメチルオキシカルボニル-ビシクロ[2.2.1]ヘプタ-2-エン、5-イソプロポキシカルボニルメチルオキシカルボニル-ビシクロ[2.2.1]ヘプタ-2-エン、5-n-ブトキシカルボニルメチルオキシカルボニル-ビシクロ[2.2.1]ヘプタ-2-エン、5-イソブトキシカルボニルメチルオキシカルボニル-ビシクロ[2.2.1]ヘプタ-2-エン、5-tert-ブトキシカルボニルメチルオキシカルボニル-ビシクロ[2.2.1]ヘプタ-2-エン、5-シクロペンチルオキシカルボニルメチルオキシカルボニル-ビシクロ[2.2.1]ヘプタ-2-エン、5-シクロヘキシルオキシカルボニルメチルオキシカルボニル-ビシクロ[2.2.1]ヘプタ-2-エン、5-シクロオクチルオキシカルボニルメチルオキシカルボニル-ビシクロ[2.2.1]ヘプタ-2-エン、5-ノルボニルオキシカルボニルメチルオキシカルボニル-ビシクロ[2.2.1]ヘプタ-2-エン、5-1’-メチルシクロペンチルオキシカルボニルメチルオキシカルボニル-ビシクロ[2.2.1]ヘプタ-2-エン、5-1’-エチルシクロペンチルオキシカルボニルメチルオキシカルボニル-ビシクロ[2.2.1]ヘプタ-2-エン、5-1’-メチルノルボルニルオキシカルボニルメチルオキシカルボニル-ビシクロ[2.2.1]ヘプタ-2-エン、5-1’-エチルノルボルニルオキシカルボニルメチルオキシカルボニル-ビシクロ[2.2.1]ヘプタ-2-エン、5-1’-エトキシプロピルオキシカルボニルメチルオキシカルボニル-ビシクロ[2.2.1]ヘプタ-2-エン、5-1’-エトキシ-1’-メチルエチルオキシカルボニルメチルオキシカルボニル-ビシクロ[2.2.1]ヘプタ-2-エン、5-テトラヒドロフラン-2-イルオキシカルボニルメチルオキシカルボニル-ビシクロ[2.2.1]ヘプタ-2-エン、5-テトラヒドロピラン-2’-イルオキシカルボニルメチルオキシカルボニル-ビシクロ[2.2.1]ヘプタ-2-エン、5-1’-アダマンチルオキシカルボニルメチルオキシカルボニル-ビシクロ[2.2.1]ヘプタ-2-エン、5-2’-アダマンチルオキシカルボニルメチルオキシカルボニル-ビシクロ[2.2.1]ヘプタ-2-エン等があげられる。また、同X1が-CH2-、j=1である環状オレフィンの具体的な例としては、8-メトキシカルボニル-テトラシクロ[4.4.0.12,5.17,10]-3-ドデセン、8-エトキシカルボニル-テトラシクロ[4.4.0.12,5.17,10]-3-ドデセン、8-n-プロポキシカルボニル-テトラシクロ[4.4.0.12,5.17,10]-3-ドデセン、8-イソプロポキシカルボニル-テトラシクロ[4.4.0.12,5.17,10]-3-ドデセン、8-n-ブトキシカルボニル-テトラシクロ[4.4.0.12,5.17,10]-3-ドデセン、8-イソブトキシカルボニル-テトラシクロ[4.4.0.12,5.17,10]-3-ドデセン、8-tert-ブトキシカルボニル-テトラシクロ[4.4.0.12,5.17,10]-3-ドデセン、8-シクロペンチルオキシカルボニル-テトラシクロ[4.4.0.12,5.17,10]-3-ドデセン、8-シクロヘキシルオキシカルボニル-テトラシクロ[4.4.0.12,5.17,10]-3-ドデセン、8-シクロオクチルオキシカルボニル-テトラシクロ[4.4.0.12,5.17,10]-3-ドデセン、8-ノルボルニルオキシカルボニル-テトラシクロ[4.4.0.12,5.17,10]-3-ドデセン、8-1’-メチルシクロペンチルオキシカルボニル-テトラシクロ[4.4.0.12,5.17,10]-3-ドデセン、8-1’-エチルシクロペンチルオキシカルボニル-テトラシクロ[4.4.0.12,5.17,10]-3-ドデセン、8-1’-メチルノルボルニルオキシカルボニル-テトラシクロ[4.4.0.12,5.17,10]-3-ドデセン、8-1’-エチルノルボルニルオキシカルボニル-テトラシクロ[4.4.0.12,5.17,10]-3-ドデセン、8-テトラヒドロフラン-2’-イルオキシカルボニル-テトラシクロ[4.4.0.12,5.17,10]-3-ドデセン、8-テトラヒドロピラン-2’-イルオキシカルボニル-テトラシクロ[4.4.0.12,5.17,10]-3-ドデセン、8-1’-アダマンチルオキシカルボニル-テトラシクロ[4.4.0.12,5.17,10]-3-ドデセン、8-2’-アダマンチルオキシカルボニル-テトラシクロ[4.4.0.12,5.17,10]-3-ドデセン、8-メトキシメチルオキシカルボニル-テトラシクロ[4.4.0.12,5.17,10]-3-ドデセン、8-エトキシメチルオキシカルボニル-テトラシクロ[4.4.0.12,5.17,10]-3-ドデセン、8-n-プロポキシメチルオキシカルボニル-テトラシクロ[4.4.0.12,5.17,10]-3-ドデセン、8-イソプロポキシメチルオキシカルボニル-テトラシクロ[4.4.0.12,5.17,10]-3-ドデセン、8-n-ブトキシメチルオキシカルボニル-テトラシクロ[4.4.0.12,5.17,10]-3-ドデセン、8-イソブトキシメチルオキシカルボニル-テトラシクロ[4.4.0.12,5.17,10]-3-ドデセン、8-tert-ブトキシメチルオキシカルボニル-テトラシクロ[4.4.0.12,5.17,10]-3-ドデセン、8-シクロペンチルオキシメチルオキシカルボニル-テトラシクロ[4.4.0.12,5.17,10]-3-ドデセン、8-シクロヘキシルオキシメチルオキシカルボニル-テトラシクロ[4.4.0.12,5.17,10]-3-ドデセン、8-シクロオクチルオキシメチルオキシカルボニル-テトラシクロ[4.4.0.12,5.17,10]-3-ドデセン、8-ノルボルニルオキシメチルオキシカルボニル-テトラシクロ[4.4.0.12,5.17,10]-3-ドデセン、8-1’-メチルシクロペンチルオキシメチルオキシカルボニル-テトラシクロ[4.4.0.12,5.17,10]-3-ドデセン、8-1’-エチルシクロペンチルオキシメチルオキシカルボニル-テトラシクロ[4.4.0.12,5.17,10]-3-ドデセン、8-1’-メチルノルボルニルオキシメチルオキシカルボニル-テトラシクロ[4.4.0.12,5.17,10]-3-ドデセン、8-1’-エチルノルボルニルオキシメチルオキシカルボニル-テトラシクロ[4.4.0.12,5.17,10]-3-ドデセン、8-1’-エトキシプロピルオキシメチルオキシカルボニル-テトラシクロ[4.4.0.12,5.17,10]-3-ドデセン、8-1’-エトキシ-1’-メチルエチルオキシメチルオキシカルボニル-テトラシクロ[4.4.0.12,5.17,10]-3-ドデセン、8-テトラヒドロフラン-2’-イルオキシメチルオキシカルボニル-テトラシクロ[4.4.0.12,5.17,10]-3-ドデセン、8-テトラヒドロピラン-2’-イルオキシメチルオキシカルボニル-テトラシクロ[4.4.0.12,5.17,10]-3-ドデセン、8-1’-アダマンチルオキシメチルオキシカルボニル-テトラシクロ[4.4.0.12,5.17,10]-3-ドデセン、8-2’-アダマンチルオキシメチルオキシカルボニル-テトラシクロ[4.4.0.12,5.17,10]-3-ドデセン、8-メトキシカルボニルメチルオキシカルボニル-テトラシクロ[4.4.0.12,5.17,10]-3-ドデセン、8-エトキシカルボニルメチルオキシカルボニル-テトラシクロ[4.4.0.12,5.17,10]-3-ドデセン、8-n-プロポキシカルボニルメチルオキシカルボニル-テトラシクロ[4.4.0.12,5.17,10]-3-ドデセン、8-イソプロポキシカルボニルメチルオキシカルボニル-テトラシクロ[4.4.0.12,5.17,10]-3-ドデセン、8-n-ブトキシカルボニルメチルオキシカルボニル-テトラシクロ[4.4.0.12,5.17,10]-3-ドデセン、8-イソブトキシカルボニルメチルオキシカルボニル-テトラシクロ[4.4.0.12,5.17,10]-3-ドデセン、8-tert-ブトキシカルボニルメチルオキシカルボニル-テトラシクロ[4.4.0.12,5.17,10]-3-ドデセン、8-シクロペンチルオキシカルボニルメチルオキシカルボニル-テトラシクロ[4.4.0.12,5.17,10]-3-ドデセン、8-シクロヘキシルオキシカルボニルメチルオキシカルボニル-テトラシクロ[4.4.0.12,5.17,10]-3-ドデセン、8-シクロオクチルオキシカルボニルメチルオキシカルボニル-テトラシクロ[4.4.0.12,5.17,10]-3-ドデセン、8-ノルボルニルオキシカルボニルメチルオキシカルボニル-テトラシクロ[4.4.0.12,5.17,10]-3-ドデセン、8-1’-メチルシクロペンチルオキシカルボニルメチルオキシカルボニル-テトラシクロ[4.4.0.12,5.17,10]-3-ドデセン、8-1’-エチルシクロペンチルオキシカルボニルメチルオキシカルボニル-テトラシクロ[4.4.0.12,5.17,10]-3-ドデセン、8-1’-メチルノルボルニルオキシカルボニルメチルオキシカルボニル-テトラシクロ[4.4.0.12,5.17,10]-3-ドデセン、8-1’-エチルノルボルニルオキシカルボニルメチルオキシカルボニル-テトラシクロ[4.4.0.12,5.17,10]-3-ドデセン、8-1’-エトキシプロピルオキシカルボニルメチルオキシカルボニル-テトラシクロ[4.4.0.12,5.17,10]-3-ドデセン、8-1’-エトキシ-1’-メチルエチルオキシカルボニルメチルオキシカルボニル-テトラシクロ[4.4.0.12,5.17,10]-3-ドデセン、8-テトラヒドロフラン-2’-イルオキシカルボニルメチルオキシカルボニル-テトラシクロ[4.4.0.12,5.17,10]-3-ドデセン、8-テトラヒドロピラン-2’-イルオキシカルボニルメチルオキシカルボニル-テトラシクロ[4.4.0.12,5.17,10]-3-ドデセン、8-1’-アダマンチルオキシカルボニルメチルオキシカルボニル-テトラシクロ[4.4.0.12,5.17,10]-3-ドデセン、8-2’-アダマンチルオキシカルボニルメチルオキシカルボニル-テトラシクロ[4.4.0.12,5.17,10]-3-ドデセン等があげられる。さらに、X1が-O-、j=0である環状オレフィンの具体的な例としては、5-メトキシカルボニル-7-オキサビシクロ[2.2.1]ヘプタ-2-エン、5-エトキシカルボニル-7-オキサビシクロ[2.2.1]ヘプタ-2-エン、5-n-プロポキシカルボニル-7-オキサビシクロ[2.2.1]ヘプタ-2-エン、5-イソプロポキシカルボニル-7-オキサビシクロ[2.2.1]ヘプタ-2-エン、5-n-ブトキシカルボニル-7-オキサビシクロ[2.2.1]ヘプタ-2-エン、5-イソブトキシカルボニル-7-オキサビシクロ[2.2.1]ヘプタ-2-エン、5-tert-ブトキシカルボニル-7-オキサビシクロ[2.2.1]ヘプタ-2-エン、5-シクロペンチルオキシカルボニル-7-オキサビシクロ[2.2.1]ヘプタ-2-エン、5-シクロヘキシルオキシカルボニル-7-オキサビシクロ[2.2.1]ヘプタ-2-エン、5-シクロオクチルオキシカルボニル-7-オキサビシクロ[2.2.1]ヘプタ-2-エン、5-ノルボルニルオキシカルボニル-7-オキサビシクロ[2.2.1]ヘプタ-2-エン、5-1’-メチルシクロペンチルオキシカルボニル-7-オキサビシクロ[2.2.1]ヘプタ-2-エン、5-1’-エチルシクロペンチルオキシカルボニル-7-オキサビシクロ[2.2.1]ヘプタ-2-エン、5-1’-メチルノルボルニルオキシカルボニル-7-オキサビシクロ[2.2.1]ヘプタ-2-エン、5-1’-エチルノルボルニルオキシカルボニル-7-オキサビシクロ[2.2.1]ヘプタ-2-エン、5-1’-エトキシプロピルオキシオキシカルボニル-7-オキサビシクロ[2.2.1]ヘプタ-2-エン、5-1’-エトキシ-1’-メチルエチルオキシカルボニル-7-オキサビシクロ[2.2.1]ヘプタ-2-エン、5-テトラヒドロフラン-2’-イルオキシカルボニル-7-オキサビシクロ[2.2.1]ヘプタ-2-エン、5-テトラヒドロピラン-2’-イルオキシカルボニル-7-オキサビシクロ[2.2.1]ヘプタ-2-エン、5-1’-アダマンチルオキシカルボニル-7-オキサビシクロ[2.2.1]ヘプタ-2-エン、5-2’-アダマンチルオキシカルボニル-7-オキサビシクロ[2.2.1]ヘプタ-2-エン、5-メトキシメチルオキシカルボニル-7-オキサビシクロ[2.2.1]ヘプタ-2-エン、5-エトキシメチルオキシカルボニル-7-オキサビシクロ[2.2.1]ヘプタ-2-エン、5-n-プロポキシメチルオキシカルボニル-7-オキサビシクロ[2.2.1]ヘプタ-2-エン、5-イソプロポキシメチルオキシカルボニル-7-オキサビシクロ[2.2.1]ヘプタ-2-エン、5-n-ブトキシメチルオキシカルボニル-7-オキサビシクロ[2.2.1]ヘプタ-2-エン、5-2’-メチル-プロポキシメチルオキシカルボニル-7-オキサビシクロ[2.2.1]ヘプタ-2-エン、5-tert-ブトキシメチルオキシカルボニル-7-オキサビシクロ[2.2.1]ヘプタ-2-エン、5-シクロペンチルオキシメチルオキシカルボニル-7-オキサビシクロ[2.2.1]ヘプタ-2-エン、5-シクロヘキシルオキシメチルオキシカルボニル-7-オキサビシクロ[2.2.1]ヘプタ-2-エン、5-シクロオクチルオキシメチルオキシカルボニル-7-オキサビシクロ[2.2.1]ヘプタ-2-エン、5-ノルボルニルオキシメチルオキシカルボニル-7-オキサビシクロ[2.2.1]ヘプタ-2-エン、5-1’-メチルシクロペンチルオキシメチルオキシカルボニル-7-オキサビシクロ[2.2.1]ヘプタ-2-エン、5-1’-エチルシクロペンチルオキシメチルオキシカルボニル-7-オキサビシクロ[2.2.1]ヘプタ-2-エン、5-1’-メチルノルボルニルオキシメチルオキシカルボニル-7-オキサビシクロ[2.2.1]ヘプタ-2-エン、5-1’-エチルノルボルニルオキシメチルオキシカルボニル-7-オキサビシクロ[2.2.1]ヘプタ-2-エン、5-1’-エトキシプロピルオキシメチルオキシカルボニル-7-オキサビシクロ[2.2.1]ヘプタ-2-エン、5-1’-エトキシ-1’-メチルエチルオキシメチルオキシカルボニル-7-オキサビシクロ[2.2.1]ヘプタ-2-エン、5-テトラヒドロフラン-2’-イルオキシメチルオキシカルボニル-7-オキサビシクロ[2.2.1]ヘプタ-2-エン、5-テトラヒドロピラン-2’-イルオキシメチルオキシカルボニル-7-オキサビシクロ[2.2.1]ヘプタ-2-エン、5-1’-アダマンチルオキシメチルオキシカルボニル-7-オキサビシクロ[2.2.1]ヘプタ-2-エン、5-2’-アダマンチルオキシメチルオキシカルボニル-7-オキサビシクロ[2.2.1]ヘプタ-2-エン、5-メトキシカルボニルメチルオキシカルボニル-7-オキサビシクロ[2.2.1]ヘプタ-2-エン、5-エトキシカルボニルメチルオキシカルボニル-7-オキサビシクロ[2.2.1]ヘプタ-2-エン、5-nプロポキシカルボニルメチルオキシカルボニル-7-オキサビシクロ[2.2.1]ヘプタ-2-エン、5-イソプロポキシカルボニルメチルオキシカルボニル-7-オキサビシクロ[2.2.1]ヘプタ-2-エン、5-n-ブトキシカルボニルメチルオキシカルボニル-7-オキサビシクロ[2.2.1]ヘプタ-2-エン、5-イソブトキシカルボニルメチルオキシカルボニル-7-オキサビシクロ[2.2.1]ヘプタ-2-エン、5-tert-ブトキシカルボニルメチルオキシカルボニル-7-オキサビシクロ[2.2.1]ヘプタ-2-エン、5-シクロペンチルオキシカルボニルメチルオキシカルボニル-7-オキサビシクロ[2.2.1]ヘプタ-2-エン、5-シクロヘキシルオキシカルボニルメチルオキシカルボニル-7-オキサビシクロ[2.2.1]ヘプタ-2-エン、5-シクロオクチルオキシカルボニルメチルオキシカルボニル-7-オキサビシクロ[2.2.1]ヘプタ-2-エン、5-ノルボニルオキシカルボニルメチルオキシカルボニル-7-オキサビシクロ[2.2.1]ヘプタ-2-エン、5-1’-メチルシクロペンチルオキシカルボニルメチルオキシカルボニル-7-オキサビシクロ[2.2.1]ヘプタ-2-エン、5-1’-エチルシクロペンチルオキシカルボニルメチルオキシカルボニル-7-オキサビシクロ[2.2.1]ヘプタ-2-エン、5-1’-メチルノルボルニルオキシカルボニルメチルオキシカルボニル-7-オキサビシクロ[2.2.1]ヘプタ-2-エン、5-1’-エチルノルボルニルオキシカルボニルメチルオキシカルボニル-7-オキサビシクロ[2.2.1]ヘプタ-2-エン、5-1’-エトキシプロピルオキシカルボニルメチルオキシカルボニル-7-オキサビシクロ[2.2.1]ヘプタ-2-エン、5-1’-エトキシ-1’-メチルエチルオキシカルボニルメチルオキシカルボニル-7-オキサビシクロ[2.2.1]ヘプタ-2-エン、5-テトラヒドロフラン-2’-イルオキシカルボニルメチルオキシカルボニル-7-オキサビシクロ[2.2.1]ヘプタ-2-エン、5-テトラヒドロピラン-2’-イルオキシカルボニルメチルオキシカルボニル-7-オキサビシクロ[2.2.1]ヘプタ-2-エン、5-1’-アダマンチルオキシカルボニルメチルオキシカルボニル-7-オキサビシクロ[2.2.1]ヘプタ-2-エン、5-2’-アダマンチルオキシカルボニルメチルオキシカルボニル-7-オキサビシクロ[2.2.1]ヘプタ-2-エン等があげられる。また、同X1が-O-、j=1である環状オレフィンの具体的な例としては、8-メトキシカルボニル-11-オキサテトラシクロ[4.4.0.12,5.17,10]-3-ドデセン、8-エトキシカルボニル-11-オキサテトラシクロ[4.4.0.12,5.17,10]-3-ドデセン、8-n-プロポキシカルボニル-11-オキサテトラシクロ[4.4.0.12,5.17,10]-3-ドデセン、8-イソプロポキシカルボニル-11-オキサテトラシクロ[4.4.0.12,5.17,10]-3-ドデセン、8-n-ブトキシカルボニル-11-オキサテトラシクロ[4.4.0.12,5.17,10]-3-ドデセン、8-イソブトキシカルボニル-11-オキサテトラシクロ[4.4.0.12,5.17,10]-3-ドデセン、8-tert-ブトキシカルボニル-11-オキサテトラシクロ[4.4.0.12,5.17,10]-3-ドデセン、8-シクロペンチルオキシカルボニル-11-オキサテトラシクロ[4.4.0.12,5.17,10]-3-ドデセン、8-シクロヘキシルオキシカルボニル-11-オキサテトラシクロ[4.4.0.12,5.17,10]-3-ドデセン、8-シクロオクチルオキシカルボニル-11-オキサテトラシクロ[4.4.0.12,5.17,10]-3-ドデセン、8-ノルボルニルオキシカルボニル-11-オキサテトラシクロ[4.4.0.12,5.17,10]-3-ドデセン、8-1’-メチルシクロペンチルオキシカルボニル-11-オキサテトラシクロ[4.4.0.12,5.17,10]-3-ドデセン、8-1’-エチルシクロペンチルオキシカルボニル-11-オキサテトラシクロ[4.4.0.12,5.17,10]-3-ドデセン、8-1’-メチルノルボルニルオキシカルボニル-11-オキサテトラシクロ[4.4.0.12,5.17,10]-3-ドデセン、8-1’-エチルノルボルニルオキシカルボニル-11-オキサテトラシクロ[4.4.0.12,5.17,10]-3-ドデセン、8-1’-エトキシプロピルオキシカルボニル-11-オキサテトラシクロ[4.4.0.12,5.17,10]-3-ドデセン、8-1’-エトキシ-1’-メチルエチルオキシカルボニル-11-オキサテトラシクロ[4.4.0.12,5.17,10]-3-ドデセン、8-テトラヒドロフラン-2’-イルオキシカルボニル-11-オキサテトラシクロ[4.4.0.12,5.17,10]-3-ドデセン、8-テトラヒドロピラン-2’-イルオキシカルボニル-11-オキサテトラシクロ[4.4.0.12,5.17,10]-3-ドデセン、8-1’-アダマンチルオキシカルボニル-11-オキサテトラシクロ[4.4.0.12,5.17,10]-3-ドデセン、8-2’-アダマンチルオキシカルボニル-11-オキサテトラシクロ[4.4.0.12,5.17,10]-3-ドデセン、8-メトキシメチルオキシカルボニル-11-オキサテトラシクロ[4.4.0.12,5.17,10]-3-ドデセン、8-エトキシメチルオキシカルボニル-11-オキサテトラシクロ[4.4.0.12,5.17,10]-3-ドデセン、8-n-プロポキシメチルオキシカルボニル-11-オキサテトラシクロ[4.4.0.12,5.17,10]-3-ドデセン、8-イソプロポキシメチルオキシカルボニル-11-オキサテトラシクロ[4.4.0.12,5.17,10]-3-ドデセン、8-n-ブトキシメチルオキシカルボニル-11-オキサテトラシクロ[4.4.0.12,5.17,10]-3-ドデセン、8-イソブトキシメチルオキシカルボニル-11-オキサテトラシクロ[4.4.0.12,5.17,10]-3-ドデセン、8-tert-ブトキシメチルオキシカルボニル-11-オキサテトラシクロ[4.4.0.12,5.17,10]-3-ドデセン、8-シクロペンチルオキシメチルオキシカルボニル-11-オキサテトラシクロ[4.4.0.12,5.17,10]-3-ドデセン、8-シクロヘキシルオキシメチルオキシカルボニル-11-オキサテトラシクロ[4.4.0.12,5.17,10]-3-ドデセン、8-シクロオクチルオキシメチルオキシカルボニル-11-オキサテトラシクロ[4.4.0.12,5.17,10]-3-ドデセン、8-ノルボルニルオキシメチルオキシカルボニル-11-オキサテトラシクロ[4.4.0.12,5.17,10]-3-ドデセン、8-1’-メチルシクロペンチルオキシメチルオキシカルボニル-11-オキサテトラシクロ[4.4.0.12,5.17,10]-3-ドデセン、8-1’-エチルシクロペンチルオキシメチルオキシカルボニル-11-オキサテトラシクロ[4.4.0.12,5.17,10]-3-ドデセン、8-1’-メチルノルボルニルオキシメチルオキシカルボニル-11-オキサテトラシクロ[4.4.0.12,5.17,10]-3-ドデセン、8-1’-エチルノルボルニルオキシメチルオキシカルボニル-11-オキサテトラシクロ[4.4.0.12,5.17,10]-3-ドデセン、8-1’-エトキシプロピルオキシメチルオキシカルボニル-11-オキサテトラシクロ[4.4.0.12,5.17,10]-3-ドデセン、8-1’-エトキシ-1’-メチルエチルオキシメチルオキシカルボニル-11-オキサテトラシクロ[4.4.0.12,5.17,10]-3-ドデセン、8-テトラヒドロフラン-2’-イルオキシメチルオキシカルボニル-11-オキサテトラシクロ[4.4.0.12,5.17,10]-3-ドデセン、8-テトラヒドロピラン-2’-イルオキシメチルオキシカルボニル-11-オキサテトラシクロ[4.4.0.12,5.17,10]-3-ドデセン、8-1’-アダマンチルオキシメチルオキシカルボニル-11-オキサテトラシクロ[4.4.0.12,5.17,10]-3-ドデセン、8-2’-アダマンチルオキシメチルオキシカルボニル-11-オキサテトラシクロ[4.4.0.12,5.17,10]-3-ドデセン、8-メトキシカルボニルメチルオキシカルボニル-11-オキサテトラシクロ[4.4.0.12,5.17,10]-3-ドデセン、8-エトキシカルボニルメチルオキシカルボニル-11-オキサテトラシクロ[4.4.0.12,5.17,10]-3-ドデセン、8-n-プロポキシカルボニルメチルオキシカルボニル-11-オキサテトラシクロ[4.4.0.12,5.17,10]-3-ドデセン、8-イソプロポキシカルボニルメチルオキシカルボニル-11-オキサテトラシクロ[4.4.0.12,5.17,10]-3-ドデセン、8-n-ブトキシカルボニルメチルオキシカルボニル-11-オキサテトラシクロ[4.4.0.12,5.17,10]-3-ドデセン、8-イソブトキシカルボニルメチルオキシカルボニル-11-オキサテトラシクロ[4.4.0.12,5.17,10]-3-ドデセン、8-tert-ブトキシカルボニルメチルオキシカルボニル-11-オキサテトラシクロ[4.4.0.12,5.17,10]-3-ドデセン、8-シクロペンチルオキシカルボニルメチルオキシカルボニル-11-オキサテトラシクロ[4.4.0.12,5.17,10]-3-ドデセン、8-シクロヘキシルオキシカルボニルメチルオキシカルボニル-11-オキサテトラシクロ[4.4.0.12,5.17,10]-3-ドデセン、8-シクロオクチルオキシカルボニルメチルオキシカルボニル-11-オキサテトラシクロ[4.4.0.12,5.17,10]-3-ドデセン、8-ノルボルニルオキシカルボニルメチルオキシカルボニル-11-オキサテトラシクロ[4.4.0.12,5.17,10]-3-ドデセン、8-1-メチルシクロペンチルオキシカルボニルメチルオキシカルボニル-11-オキサテトラシクロ[4.4.0.12,5.17,10]-3-ドデセン、8-1-エチルシクロペンチルオキシカルボニルメチルオキシカルボニル-11-オキサテトラシクロ[4.4.0.12,5.17,10]-3-ドデセン、8-1’-メチルノルボルニルオキシカルボニルメチルオキシカルボニル-11-オキサテトラシクロ[4.4.0.12,5.17,10]-3-ドデセン、8-1’-エチルノルボルニルオキシカルボニルメチルオキシカルボニル-11-オキサテトラシクロ[4.4.0.12,5.17,10]-3-ドデセン、8-1’-エトキシプロピルオキシカルボニルメチルオキシカルボニル-11-オキサテトラシクロ[4.4.0.12,5.17,10]-3-ドデセン、8-1’-エトキシ-1’-メチルエチルオキシカルボニルメチルオキシカルボニル-11-オキサテトラシクロ[4.4.0.12,5.17,10]-3-ドデセン、8-テトラヒドロフラン-2’-イルオキシカルボニルメチルオキシカルボニル-11-オキサテトラシクロ[4.4.0.12,5.17,10]-3-ドデセン、8-テトラヒドロピラン-2’-イルオキシカルボニルメチルオキシカルボニル-11-オキサテトラシクロ[4.4.0.12,5.17,10]-3-ドデセン、8-1’-アダマンチルオキシカルボニルメチルオキシカルボニル-11-オキサテトラシクロ[4.4.0.12,5.17,10]-3-ドデセン、8-2’-アダマンチルオキシカルボニルメチルオキシカルボニル-11-オキサテトラシクロ[4.4.0.12,5.17,10]-3-ドデセン等があげられる。一方、一般式2で表される繰返し構造単位[B]に対応するX2が-CH2-である環状オレフィンの具体的な例としては、4-オキサトリシクロ[5.2.1.026]デカ-8-エン-3-オン、4-オキサ-5,5-ジメチル-トリシクロ[5.2.1.026]デカ-8-エン-3-オン、4-オキサ-2,6-ジメチル-トリシクロ[5.2.1.026]デカ-8-エン-3-オン、4-オキサ-2,5,5,6-テトラメチル-トリシクロ[5.2.1.026]デカ-8-エン-3-オン等があげられ、また、同X2が-O-である環状オレフィンの具体的な例としては、4,10-ジオキサ-トリシクロ[5.2.1.026]デカ-8-エン-3-オン、4,10-ジオキサ-5,5-ジメチル-トリシクロ[5.2.1.026]デカ-8-エン-3-オン、4,10-ジオキサ-2,6-ジメチル-トリシクロ[5.2.1.026]デカ-8-エン-3-オン、4,10-ジオキサ-2,5,5,6-テトラメチル-トリシクロ[5.2.1.026]デカ-8-エン-3-オン等があげられる。また、本発明に用いられる開環メタセシス重合触媒としては、開環メタセシス重合できる触媒であれば特に制限されないが、例えば、WN-2,6-Pri2C6H3CHButOBut2、WN-2,6-Pri2C6H3CHButOCMe2CF32、WN-2,6-Pri2C6H3CHButOCMeCF322、WN-2,6-Pri2C6H3CHButOCCF332、WN-2,6-Me2C6H3CHButOCCF332、WN-2,6-Pri2C6H3CHCMe2PhOBut2、WN-2,6-Pri2C6H3CHCMe2PhOCMe2CF32、WN-2,6-Pri2C6H3CHCMe2PhOCMeCF322、WN-2,6-Pri2C6H3CHCMe2PhOCCF332、WN-2,6-Me2C6H3CHCMe2PhOCCF332、またはWN-2,6-Me2C6H3CHCHCMePhOBut2PR3、WN-2,6-Me2C6H3CHCHCMe2OBut2PR3、WN-2,6-Me2C6H3CHCHCPh2OBut2PR3、WN-2,6-Me2C6H3CHCHCMePhOCMe2CF32PR3、WN-2,6-Me2C6H3CHCHCMe2OCMe2CF32PR3、WN-2,6-Me2C6H3CHCHCPh2OCMe2CF32PR3、WN-2,6-Me2C6H3CHCHCMePhOCMeCF322PR3、WN-2,6-Me2C6H3CHCHCMe2OCMeCF322PR3、WN-2,6-Me2C6H3CHCHCPh2OCMeCF322PR3、WN-2,6-Me2C6H3CHCHCMePhOCCF332PR3、WN-2,6-Me2C6H3CHCHCMe2OCCF332PR3、WN-2,6-Me2C6H3CHCHCPh2OCCF332PR3、WN-2,6-Pri2C6H3CHCHCMePhOCMe2CF32PR3、WN-2,6-Pri2C6H3CHCHCMePhOCMeCF322PR3、WN-2,6-Pri2C6H3CHCHCMePhOCCF332PR3、WN-2,6-Pri2C6H3CHCHCMePhOPh2PR3、またはWN-2,6-Me2C6H3CHCHCMePhOBut2Py、WN-2,6-Me2C6H3CHCHCMe2OBut2Py、WN-2,6-Me2C6H3CHCHCPh2OBut2Py、WN-2,6-Me2C6H3CHCHCMePhOCMe2CF32Py、WN-2,6-Me2C6H3CHCHCMe2OCMe2CF32Py、WN-2,6-Me2C6H3CHCHCPh2OCMe2CF32Py、WN-2,6-Me2C6H3CHCHCMePhOCMeCF322Py、WN-2,6-Me2C6H3CHCHCMe2OCMeCF322Py、WN-2,6-Me2C6H3CHCHCPh2OCMeCF322Py、WN-2,6-Me2C6H3CHCHCMePhOCCF332Py、WN-2,6-Me2C6H3CHCHCMe2OCCF332Py、WN-2,6-Me2C6H3CHCHCPh2OCCF332Py、WN-2,6-Pri2C6H3CHCHCMePhOCMe2CF32Py、WN-2,6-Pri2C6H3CHCHCMePhOCMeCF322Py、WN-2,6-Pri2C6H3CHCHCMePhOCCF332Py、WN-2,6-Pri2C6H3CHCHCMePhOPh2Py等のタングステン系アルキリデン触媒、MoN-2,6-Pri2C6H3CHButOBut2、MoN-2,6-Pri2C6H3CHButOCMe2CF32、MoN-2,6-Pri2C6H3CHButOCMeCF322、MoN-2,6-Pri2C6H3CHButOCCF332、MoN-2,6-Me2C6H3CHButOCCF332、MoN-2,6-Pri2C6H3CHCMe2PhOCMe32、MoN-2,6-Pri2C6H3CHCMe2PhOCMe2CF32、MoN-2,6-Pri2C6H3CHCMe2PhOCMeCF322、MoN-2,6-Pri2C6H3CHCMe2PhOCCF332、MoN-2,6-Me2C6H3CHCMe2PhOCCF332、MoN-2,6-Pri2C6H3CHCMe2PhOBut2PR3、MoN-2,6-Pri2C6H3CHCMe2PhOCMe2CF32PR3、MoN-2,6-Pri2C6H3CHCMe2PhOCMeCF322PR3、MoN-2,6-Pri2C6H3CHCMe2PhOCCF332PR3、MoN-2,6-Me2C6H3CHCMe2PhOCCF332PR3、MoN-2,6-Pri2C6H3CHCMe2PhOBut2Py、MoN-2,6-Pri2C6H3CHCMe2PhOCMe2CF32Py、MoN-2,6-Pri2C6H3CHCMe2PhOCMeCF322Py、MoN-2,6-Pri2C6H3CHCMe2PhOCCF332Py、MoN-2,6-Me2C6H3CHCMe2PhOCCF332Py但し、式中のPriはiso-プロピル基を示し、Rはメチル基、エチル基等のアルキル基またはメトキシ基、エトキシ基等のアルコキシ基を示し、Butはtert-ブチル基を示し、Meはメチル基を示し、Phはフェニル基を示し、Pyはピリジン基を示す。等のモリブデン系アルキリデン触媒、RuCHCHCPh2PPh32Cl2但し、式中のPhはフェニル基を示す。等のルテニウム系アルキリデン触媒などを挙げることができる。また、これらの開環メタセシス重合触媒は、単独または二種以上を組み合わせて用いてもよい。さらに上記のアルキリデン触媒の他に、有機遷移金属錯体、遷移金属ハロゲン化物または遷移金属酸化物と、助触媒としてのルイス酸との組み合せからなる開環メタセシス重合触媒を用いることもできるが、開環メタセシス重合触媒としては、好ましくは、上記のタングステン系アルキリデン触媒、モリブデン系アルキリデン触媒、ルテニウム系アルキリデン触媒が用いられ、さらに、好ましくは、タングステン系アルキリデン触媒、モリブデン系アルキリデン触媒が用いられる。重合反応において環状オレフィンが開環メタセシス重合触媒1モルに対して100~30,000モルであり、好ましくは1,000~20,000モルである。さらに、重合反応溶媒としては、例えば、テトラヒドロフラン、ジエチルエーテル、ジブチルエーテル、ジメトキシエタンまたはジオキサン等のエーテル類、ペンタン、ヘキサンまたはヘプタン等の脂肪族炭化水素、シクロペンタン、シクロヘキサン、メチルシクロヘキサン、ジメチルシクロヘキサンまたはデカリン等の脂肪族環状炭化水素、メチレンジクロライド、ジクロロエタン、ジクロロエチレン、テトラクロロエタン等のハロゲン化炭化水素、酢酸メチルまたは酢酸エチル等のエステル等があげられる。さらに、これらのエーテル、脂肪族炭化水素、脂肪族環状炭化水素、ハロゲン化炭化水素または、エステルを2種類以上併用してもよい。さらに、分子量、およびその分布を制御するために、連鎖移動剤としてオレフィン、またはジエンを使用することができる。オレフィンとしては、例えば、エチレン、プロピレン、1-ブテン、1-ペンテン、1-ヘキセン、1-オクテン等のα-オレフィンがあげられ、さらに、ビニルトリメチルシラン、アリルトリメチルシラン、アリルトリエチルシラン、アリルトリイソプロピルシラン等のケイ素含有オレフィンがあげられる。また、ジエンとしては、1、4-ペンタジエン、1、5-ヘキサジエン、1、6-ヘプタジエン等の非共役系ジエンがあげられる。さらに、それぞれ単独または2種類以上を併用しても良い。上記のオレフィン、または、ジエンの使用量は、オレフィンまたはジエンが、環状オレフィン1モルに対して通常0.001~1,000モル、好ましくは0.01~100モルの範囲である。本発明における開環メタセシス重合体は、一般式1で表わされる繰り返し構造単位[A]、および、一般式2で表わされる繰り返し構造単位[B]からなり、そのポリスチレンスタンダード基準での重量平均分子量Mwは、1,000~200,000であり、好ましくは、2,000~100,000であり、特に好ましくは3,000~20,000である。その開環メタセシス重合体を製造する重合反応のモノマー濃度は、環状オレフィンの反応性および重合溶媒ヘの溶解性等によって異なるため、特に制限されないが、通常、溶媒1kgに対する環状オレフィンの濃度は、0.01質量比~3質量比であり、好ましくは0.05質量比~2質量比、さらに好ましくは0.1質量比~1質量比の範囲である。反応温度は、環状オレフィンおよび開環メタセシス触媒の種類や量等によって異なるが、通常-30°C~150°Cの反応温度であり、好ましくは0°C~120°C、さらに好ましくは15°C~100°Cの温度である。反応時間は、通常、15分~10時間であり、好ましくは15分~8時間、さらに好ましくは15分~6時間である。さらに、重合反応後は、特に制限されないが、ブチルアルデヒド等のアルデヒド類やメタノール等のアルコール類等、または水で反応を停止することにより、開環メタセシス重合体溶液を得ることができる。以下、実施例にて本発明を詳細に説明するが、本発明がこれらによって制限されるものではない。また、実施例において得られたポリマーに関する分析及び評価は、以下の方法により実施した。重量平均分子量Mw、分子量分布Mw/Mnは、下記の条件でゲルパーミッションクロマトグラフィーGPCを使用して、THFに溶解したポリマーのMwおよびMnを以下の条件で、ポリスチレンスタンダードによって分子量を較正して測定した。検出器:日本分光製RI-2031および875-UV、直列連結カラム:ShodexK-806M,804,803,802.5、カラム温度:40°C、流量:10ml/分、試料濃度:3.0mgml水添率は、開環メタセシス重合体水素添加物の粉末を重水素化クロロホルムに溶解し、日本電子製核磁気共鳴装置EX270を用いて1H-NMRスペクトルを測定し、ケミカルシフトδ=4.0~6.5ppm範囲の主鎖の二重結合炭素に結合する水素に由来するピーク積分値が、水添反応によって減少する大きさを算出した。繰り返し構造単位のモル比[A]/[B]は、開環メタセシス重合体および開環メタセシス重合体水素添加物の粉末を重水素化テトラヒドロフランに溶解し、日本電子製核磁気共鳴装置ECX400Pを用いて13C-NMRスペクトルを測定し、δ=170~190ppmの各カルボニルに帰属するピークの積分値から、構造単位[A]/[B]のパーセントモル比を算出した。フォトレジストの評価方法は、現像を行い、1:1及び1:10のラインアンドスペースパターンを形成した。現像済ウエハーを割断したものを断面SEM走査型電子顕微鏡で観察し、0.13μmのラインアンドスペースを1:1で解像する露光量最適露光量=Eop、mJ/cm2における分離しているラインアンドスペースの最小線幅μmを評価レジストの解像度とし、その値が小さいほど良好である。また、その際の0.13μmの1:1ラインアンドスペースパターンの線幅から0.13μmの1:10ラインアンドスペースパターンの線幅を差し引いた値を疎密寸法差とした値が小さいほど良好。また、0.13μmのラインアンドスペースパターンが解像しないレジスト材料については、より線幅の大きい0.14μm、又は0.15μmの1:1ラインアンドスペースパターンが得られる露光量を最適露光量とし、疎密寸法差を測定した。また、各レジストの最適なSB塗布後熱処理/PEB露光後熱処理温度と併せて示した。合成例1窒素雰囲気下で磁気攪拌装置を備えた5Lのオートクレーブに、8-1‘-エチルシクロペンチルオキシカルボニル-テトラシクロ[4.4.0.12,5.17,10]-3-ドデセンを602g2.0mol、4,10-ジオキサトリシクロ[5.2.1.026]デカ-8-エン-3-オンを305g2.0mol、1,5-ヘキサジエンを35g0.4molおよびTHFを3kgを加えて撹拌した。MoN-2,6-Pri2C6H3CHCMe2PhOCMeCF322を310mg0.4mmolのTHF溶液を、撹拌下でモノマー溶液に加えて、60°Cで2時間加熱した。その溶液を容器に抜き出して、開環メタセシス重合体溶液を3.9kg得た。得られた開環メタセシス重合体の繰り返し構造単位[A]と[B]のモル比は[A]/[B]=50/50であり、Mwは6720、Mw/Mnは1.85であった。合成例2窒素雰囲気下で磁気攪拌装置を備えた2Lのオートクレーブに、8-1‘-エチルシクロペンチルオキシカルボニル-テトラシクロ[4.4.0.12,5.17,10]-3-ドデセンを265g0.9mol、4,10-ジオキサトリシクロ[5.2.1.026]デカ-8-エン-3-オンを15g0.1mol、1,5-ヘキサジエンを12g0.1molおよびTHFを0.9kgを加えて撹拌した。MoN-2,6-Me2C6H3CHCMe2PhOCCF332を160mg0.2mmolのTHF溶液を、撹拌下でモノマー溶液に加えて、60°Cで2時間加熱した。その溶液を容器に抜き出して、開環メタセシス重合体溶液を1.2kg得た。得られた開環メタセシス重合体の繰り返し構造単位[A]と[B]のモル比は[A]/[B]=90/10であり、Mwは5150、Mw/Mnは1.42であった。合成例38-1‘-エチルシクロペンチルオキシカルボニル-テトラシクロ[4.4.0.12,5.17,10]-3-ドデセンを106g0.4mol、4,10-ジオキサトリシクロ[5.2.1.026]デカ-8-エン-3-オンを159g1.0mol、1,5-ヘキサジエンを15g0.2mol、THFを0.9kg、MoN-2,6-Me2C6H3CHCMe2PhOCCF332を230mg0.3mmolを用いた以外は、合成例2と同様に行ない、開環メタセシス重合体溶液1.1kgを得た。得られた開環メタセシス重合体の繰り返し構造単位[A]と[B]のモル比は[A]/[B]=25/75であり、Mwは5870、Mw/Mnは1.43であった。合成例48-1‘-メチルシクロペンチルオキシカルボニル-テトラシクロ[4.4.0.12,5.17,10]-3-ドデセンを168g0.6mol、4,10-ジオキサトリシクロ[5.2.1.026]デカ-8-エン-3-オンを90g0.6mol、1-ヘキセンを16g0.2mol、THFを0.9kg、MoN-2,6-Pri2C6H3CHCMe2PhOCMeCF322を180mg0.2mmolを用いた以外は、合成例2と同様に行ない、開環メタセシス重合体溶液を1.1kg得た。得られた開環メタセシス重合体の繰り返し構造単位[A]と[B]のモル比は[A]/[B]=50/50であり、Mwは7050、Mw/Mnは1.90であった。合成例58-メトキシメチルオキシカルボニル-テトラシクロ[4.4.0.12,5.17,10]-3-ドデセンを496g2.0mol、4,10-ジオキサトリシクロ[5.2.1.026]デカ-8-エン-3-オンを304g2.0mol、1-ヘキセンを71g0.8mol、THFを3.2kg、MoN-2,6-Me2C6H3CHCMe2PhOCCF332を410mg0.5mmolを用いた以外は、合成例1と同様に行ない、開環メタセシス重合体溶液を4.0kg得た。得られた開環メタセシス重合体の繰り返し構造単位[A]と[B]のモル比は[A]/[B]=50/50であり、Mwは5600、Mw/Mnは1.43であった。合成例68-tert-ブトキシカルボニル-テトラシクロ[4.4.0.12,5.17,10]-3-ドデセンを127g0.5mol、4,10-ジオキサトリシクロ[5.2.1.026]デカ-8-エン-3-オンを74g0.5mol、1,5-ヘキサジエンを7g0.09mol、THFを0.8kg、MoN-2,6-Pri2C6H3CHButOCMeCF322170mg0.2mmolを用いた以外は、合成例2と同様に行ない、開環メタセシス重合体溶液を1.0kg得た。得られた開環メタセシス重合体の繰り返し構造単位[A]と[B]のモル比は[A]/[B]=50/50であり、Mwは7680、Mw/Mnは1.91であった。合成例78-1‘-エチルシクロペンチルオキシカルボニル-テトラシクロ[4.4.0.12,5.17,10]-3-ドデセンを141g0.5mol、4,10-ジオキサ-5,5-ジメチルトリシクロ[5.2.1.026]デカ-8-エン-3-オンを85g0.5mol、1,5-ヘキサジエンを6.5g0.08mol、THFを0.9kg、MoN-2,6-Pri2C6H3CHButOCMeCF322を170mg0.2mmolを用いた以外は、合成例2と同様に行ない、開環メタセシス重合体溶液を1.1kg得た。得られた開環メタセシス重合体溶液を水で析出させ、減圧乾燥して開環メタセシス重合体219gを得た。また、繰り返し構造単位[A]と[B]のモル比は[A]/[B]=50/50であり、Mwは8000、Mw/Mnは1.92であった。合成例88-1‘-エチルシクロペンチルオキシカルボニル-テトラシクロ[4.4.0.12,5.17,10]-3-ドデセンを42g0.14mol、4,10-ジオキサトリシクロ[5.2.1.026]デカ-8-エン-3-オンを193g1.27mol、1,5-ヘキサジエンを26g0.3mol、THFを0.8kg、MoN-2,6-Me2C6H3CHCMe2PhOCCF332を230mg0.3mmolを用いた以外は、合成例3と同様に行ない、開環メタセシス重合体溶液を1.0kg得た。得られた開環メタセシス重合体溶液を水で析出させ、減圧乾燥して開環メタセシス重合体228gを得た。また、繰り返し構造単位[A]と[B]のモル比は[A]/[B]=10/90であり、Mwは4000、Mw/Mnは1.40であった。実施例1窒素グローブボックス内で、50ml容器にジクロロトリストリフェニルホスフィンルテニウムを27.6mg0.029mmolとTHFを20g入れ、ルテニウム錯体に対して10モル倍量の一酸化炭素7mlを計量し、その溶液に注入後、5分間撹拌した。合成例1の開環メタセシス重合体92gのTHF溶液を1Lオートクレーブに入れ、さらに、一酸化炭素と接触させたルテニウム錯体の溶液を入れた後に、内部を水素置換して、反応温度125°C、圧力8MPaで5時間加熱した。反応液を水で析出させ、減圧乾燥して開環メタセシス重合体水素添加物を得た。1H-NMRスペクトルを図1に示した。スペクトルには二重結合由来のピークは無く、ポリマーの水添率は100であった。また、繰り返し構造単位[A]と[B]のモル比は[A]/[B]=50/50であり、Mwは9670、Mw/Mnは2.10であった。実施例2ジクロロテトラキストリフェニルホスフィンルテニウムを20.8mg0.017mmol、31モル倍量の一酸化炭素を12.8mlと合成例1の開環メタセシス重合体99gのTHF溶液を用いた以外は実施例1と同様に行ない、水添率が100の開環メタセシス重合体水素添加物を得た。実施例3窒素グローブボックス内で、50ml容器にジクロロテトラキストリフェニルホスフィンルテニウム41.4mg0.034mmolとTHF30gを入れ、5分間撹拌した。合成例1の開環メタセシス重合体104gのTHF溶液と容器内の全溶液を1Lオートクレーブに入れ、ルテニウム錯体に対して450モル倍量の一酸化炭素370.5mlを内部に注入し、10分間撹拌した。その後、内部を水素置換して、実施例1と同様に行ない、水添率が100の開環メタセシス重合体水素添加物を得た。実施例4ジクロロトリストリフェニルホスフィンルテニウムを41.4mg0.043mmol、合成例2の開環メタセシス重合体104gのTHF溶液を用いて、ルテニウム錯体に対して450モル倍量の一酸化炭素472mlを用いた以外は、実施例3と同様に行ない、水添率が100の開環メタセシス重合体水素添加物を得た。繰り返し構造単位[A]と[B]のモル比は[A]/[B]=90/10であり、Mwは7350、Mw/Mnは1.53であった。実施例5ジクロロトリストリフェニルホスフィンルテニウムを31.1mg0.032mmol、ルテニウム錯体に対して5モル倍量の一酸化炭素4mlを実施例1と同様に接触処理し、合成例3の開環メタセシス重合体104gのTHF溶液を用いて、実施例1と同様に水素添加を行なった。得られた水添率が100の開環メタセシス重合体水素添加物の繰り返し構造単位[A]と[B]のモル比は[A]/[B]=25/75であり、Mwは8420、Mw/Mnは1.52であった。実施例6窒素グローブボックス内で、50ml容器にジクロロテトラキストリフェニルホスフィンルテニウム27.6mg0.023mmolとTHFを30g入れ、ルテニウム錯体に対して5モル倍量の一酸化炭素2.8mlを計量し、その溶液に注入後、5分間撹拌した。合成例4の開環メタセシス重合体92gのTHF溶液を1Lオートクレーブに入れ、さらに、一酸化炭素と接触させたルテニウム錯体の溶液を入れた後に、内部を水素置換して、反応温度100°C、圧力7MPaで12時間加熱した。反応液を水で析出させ、減圧乾燥して開環メタセシス重合体水素添加物を得た。ポリマーの水添率は100であり、繰り返し構造単位[A]と[B]のモル比は[A]/[B]=50/50であり、Mwは10520、Mw/Mnは2.11であった。実施例7ジクロロテトラキストリフェニルホスフィンルテニウムを24.0mg0.020mmol、合成例5の開環メタセシス重合体80gのTHF溶液を用いて、ルテニウム錯体に対して180モル倍量の一酸化炭素86mlを用いた以外は、実施例3と同様に行ない、水添率が100の開環メタセシス重合体水素添加物を得た。繰り返し構造単位[A]と[B]のモル比は[A]/[B]=50/50であり、Mwは8050、Mw/Mnは1.54であった。実施例8ジクロロトリストリフェニルホスフィンルテニウムを33.0mg0.034mmol、ルテニウム錯体に対して2.4モル倍量の一酸化炭素2mlを用いた以外は、実施例6と同様に接触処理した。合成例6の開環メタセシス重合体110gをTHF300gに溶解した溶液を1Lオートクレーブに入れ、さらに、一酸化炭素と接触させたルテニウム錯体の溶液を入れた後に、内部を水素置換して、反応温度130°C、圧力8MPaで5時間加熱した。反応液を水で析出させ、減圧乾燥して開環メタセシス重合体水素添加物を得た。ポリマーの水添率は100であり、繰り返し構造単位[A]と[B]のモル比は[A]/[B]=50/50であり、Mwは11400、Mw/Mnは2.11であった。実施例9ジクロロテトラキストリフェニルホスフィンルテニウムを36.0mg0.029mmol、ルテニウム錯体に対して31モル倍量の一酸化炭素22.2mlを用いた以外は、実施例6と同様に接触処理した。合成例7の開環メタセシス重合体120gをTHF300gに溶解した溶液を1Lオートクレーブに入れ、さらに、一酸化炭素と接触させたルテニウム錯体の溶液を入れた後に、内部を水素置換して、反応温度110°C、圧力7MPaで10時間加熱した。反応液を水で析出させ、減圧乾燥して開環メタセシス重合体水素添加物を得た。ポリマーの水添率は100であり、繰り返し構造単位[A]と[B]のモル比は[A]/[B]=50/50であり、Mwは11580、Mw/Mnは2.13であった。実施例10ジクロロトリストリフェニルホスフィンルテニウムを36.0mg0.038mmol、ルテニウム錯体に対して30モル倍量の一酸化炭素27.4mlを用いた以外は、実施例6と同様に接触処理した。合成例8の開環メタセシス重合体120gをTHF300gに溶解した溶液を実施例9と同様に水素添加して、水添率が100の開環メタセシス重合体水素添加物を得た。その繰り返し構造単位[A]と[B]のモル比は[A]/[B]=10/90であり、Mwは5800、Mw/Mnは1.51であった。実施例11窒素グローブボックス内で、50ml容器にジクロロトリストリフェニルホスフィンオスミウムを24.0mg0.023mmolとTHF30gを入れ、5分間攪拌した。合成例6の開環メタセシス重合体を80g、THF460gに溶解した溶液と容器内の全溶液を1Lオートクレーブに入れ、オスミウム錯体に対して1000モル倍量の一酸化炭素556mlを内部に注入し、10分間撹拌した。その後、内部を水素置換して、反応温度100°C、圧力8MPaで15時間加熱して、開環メタセシス重合体水素添加物を得た。このポリマーの水添率は95.4であった。その繰り返し構造単位[A]と[B]のモル比は[A]/[B]=50/50であり、Mwは10850、Mw/Mnは2.10であった。実施例12実施例1で得られた開環メタセシス重合体水添物を80質量部に対してノナフルオロブタンスルホン酸トリフェニルスルホニウムを1質量部、トリスメトキシメトキシエチルアミンを1質量部、シクロヘキサノンを640質量部で混合し、溶解した後、孔径0.2μmのメンブレンフィルターで濾過してフォトレジスト組成物の溶液を調製した。その溶液のフォトレジスト組成物を反射防止膜日産化学工業株製ARC29A、78nmを塗布したシリコンウエハー上へスピンコートし、120°C、60秒間の熱処理を施して、厚さ250nmのレジスト膜を形成した。これをArFエキシマレーザーステッパー株ニコン製、NA=0.68を用いて露光し、130°C、60秒間の熱処理を施した後、2.38のテトラメチルアンモニウムヒドロキシド水溶液を用いて60秒間パドル現像を行い、1:1及び1:10のラインアンドスペースパターンを形成した。現像済ウエハーを割断したものの断面を走査型電子顕微鏡で観察し、0.13μmのラインアンドスペースを1:1で解像する露光量最適露光量=Eop、mJ/cm2における分離しているラインアンドスペースの最小線幅μmを評価レジストの解像度とした。結果、SB温度100°C、PEB温度110°C、最適露光量25.0mJ/cm2、解像度0.11μm、疎密寸法差14nmであった。比較例1実施例1のジクロロトリストリフェニルホスフィンルテニウムのTHF溶液を一酸化炭素と接触処理することなく用いた以外は、実施例1と同様に行い、水添率62の開環メタセシス重合体水添物を得た。比較例2実施例6と同様に開環メタセシス重合体のTHF溶液とジクロロテトラキストリフェニルホスフィンルテニウムのTHF30gの溶液を1Lオートクレーブに入れ、一酸化炭素を内部に注入することなく、10分間撹拌した。その後、内部を水素置換して、反応温度100°C、圧力8MPaで12時間加熱を行い、水添率61の開環メタセシス重合体水素添加物を得た。比較例3窒素グローブボックス内で、50ml容器にクロロヒドリドカルボニルトリストリフェニルホスフィンルテニウムを24.2mg0.025mmolとTHF30gを入れ、5分間攪拌した。合成例1の開環メタセシス重合体81gをTHF110gの溶液と容器内の全溶液を1Lオートクレーブに入れ、ルテニウム錯体に対して1000モル倍量の一酸化炭素617mlを内部に注入し、10分間撹拌した。その後、内部を水素置換して、実施例3と同様に行なったが、水添反応は全く起こらなかった比較例4クロロヒドリドカルボニルトリストリフェニルホスフィンを36.2mg0.038mmol、合成例2の開環メタセシス重合体104gの溶液、ルテニウム錯体に対して450モル倍量の一酸化炭素415.4mlを用いた以外は、実施例4と同様に水素添加反応を行ない、水添率20の開環メタセシス重合体水素添加物を得た。比較例5実施例1において一酸化炭素に変えてルテニウム錯体に対して5モル倍量のトリエチルアミン15mg0.15mmolと触媒溶液を用いた以外は、実施例1と同様に水素添加反応を行ない、水添率が100の開環メタセシス重合体水素添加物を得た。このポリマーを実施例12と同様にフォトレジスト組成物の溶液に調製し、同様にレジスト評価を行った。SB温度100°C、PEB温度110°C、最適露光量23.0mJ/cm2、解像度0.14μm、疎密寸法差19nmであった。"